"金属板の少なくとも片面に、有機樹脂Aと、25°Cの電気抵抗率が0.1×10-6~185×10-6Ωcmのホウ化物、炭化物、窒化物、ケイ化物から選ばれる非酸化物セラミックス粒子Bとを含む塗膜αが形成されており、前記塗膜α中の有機樹脂Aと非酸化物セラミックス粒子Bの25°Cでの体積比が90:10~99.9:0.1であり、前記有機樹脂Aが、カルボキシル基、スルホン酸基から選ばれる少なくとも1種の官能基を構造中に含む樹脂A1、または更に該樹脂A1の誘導体A2を含むことを特徴とする、導電性、耐食性塗装金属板。前記非酸化物セラミックス粒子Bの25°Cの電気抵抗率が0.1×10-6~100×10-6Ωcmであることを特徴とする、請求項1に記載の導電性、耐食性塗装金属板。前記塗膜αの膜厚が2~10μmであることを特徴とする、請求項1または2に記載の導電性、耐食性塗装金属板。前記樹脂A1または該樹脂A1の誘導体A2が、更にエステル基、ウレタン基、ウレア基から選ばれる少なくとも1種の官能基を構造中に含むことを特徴とする、請求項1または2に記載の導電性、耐食性塗装金属板。前記樹脂A1が構造中にウレア基を含むポリウレタン樹脂A1uであることを特徴とする、請求項4に記載の導電性、耐食性塗装金属板。前記樹脂A1が構造中にウレア基を含むポリウレタン樹脂A1uと、カルボン酸成分として芳香族ジカルボン酸を含み、構造中にスルホン酸基を含むポリエステル樹脂A1eとの混合樹脂であることを特徴とする、請求項5に記載の導電性、耐食性塗装金属板。前記樹脂A1の誘導体A2が、下記一般式I:式中、A1の表記は樹脂A1を示し、Z-は炭素原子数1~9、窒素原子数0~2、酸素原子数0~2の炭化水素鎖で、A1~Zの表記は、A1とZが両者の官能基を介して共有結合していることを示す。また、-O-はエーテル結合であり、-OHは水酸基であり、-Xは炭素原子数1~3の加水分解性アルコキシ基、加水分解性ハロゲノ基または加水分解性アセトキシ基であり、-Rは炭素原子数1~3のアルキル基であり、置換基の数を示すa、b、c、dはいずれも0~3の整数で、かつabcd=3である。で表される樹脂A2Siであることを特徴とする、請求項1または2に記載の導電性、耐食性塗装金属板。前記有機樹脂Aが硬化剤Cで硬化された樹脂であることを特徴とする、請求項1または2に記載の導電性、耐食性塗装金属板。前記硬化剤Cがメラミン樹脂C1を含有することを特徴とする、請求項8に記載の導電性、耐食性塗装金属板。前記非酸化物セラミックス粒子Bが、ホウ化物セラミックス、Mo2B、MoB、MoB2、NbB、NbB2、TaB、TaB2、TiB、TiB2、VB、VB2、W2B5、またはZrB2、炭化物セラミックスB4C、MoC、Mo2C、Nb2C、NbC、SiC、Ta2C、TaC、TiC、V2C、VC、WC、W2C、またはZrC、窒化物セラミックスMo2N、Nb2N、NbN、Ta2N、TiN、またはZrN、ケイ化物セラミックスMo3Si、MoSi2、NbSi2、Ta2Si、TaSi2、TiSi、TiSi2、V5Si3、VSi2、W3Si、WSi2、ZrSi、またはZrSi2、または、これらから選ばれる2種以上の混合物であることを特徴とする、請求項1または2に記載の導電性、耐食性塗装金属板。前記塗膜αが水系塗装用組成物の塗布により形成されていることを特徴とする、請求項1または2に記載の導電性、耐食性塗装金属板。[背景技術]の項で述べたように、塗装金属板プレコート金属板には、部品組み立て時の通電溶接性に対するニーズや、家電、OA機器部材に用いた場合のアース性等の高導電化ニーズが生まれており、このような傾向は、屋内家電や内装建材向けの安価な塗装金属板にも当てはまる。ところが、このような課題の解決を目論み、特許文献1や特許文献4のような技術を用いた場合、所望の耐食性や導電性を発現させるために、クロメート皮膜やクロム化合物含有防錆処理層を下地としなければならず、6価クロムの有害性や環境負荷性を避ける現在のニーズにマッチしない。特許文献2のように導電性粒子として亜鉛粉末を用いた場合や、特許文献4において、導電性粒子としてFe-Si合金、Fe-Co合金、Fe-Mn合金等の鉄系合金を用いた場合、また、特許文献7において亜鉛、アルミニウム粉末を用いた場合、それらを塗膜中に含むめっき鋼板を屋内外の通常の湿潤環境下で使用すると、亜鉛粉末や合金の表面に錆層や厚い酸化絶縁層が生じ、粉末と樹脂との界面が剥離したり、塗膜の導電性が失われていく難点があった。特許文献3でもニッケル粉の使用が推奨されている。ニッケルは比較的耐水劣化性に優れるため、それらを塗膜中に含む金属板を屋内外の通常の湿潤環境下で使用しても、塗膜の導電性はある程度保持される。ただし、ニッケル資源は海外への依存度が高く、生産国の情勢変化や寡占化等により、今後、長期にわたり安定、安価に入手できなくなるリスクがある。また、ニッケルは、比重が8.85で導電粒子としては比較的重質のため、ロールコーターやカーテンコーター等で塗料を金属板に塗布して量産する際、塗料中のニッケル粒子が速く沈降し、塗膜中に入りにくく、所望の導電性が得られない場合が多かった。更に、特許文献3では水系塗料の使用が推奨されているが、ニッケル粒子を含む水系塗料を用いた場合、数週間程度の保管で粒子の表層が酸化して青緑色の酸化ニッケルIINiOが生成して水中に遊離し、塗料を汚染する難点があった。また、特許文献7では水系の塗装用塗料を用いるため、導電性粒子として亜鉛、アルミニウムを用いた場合、特許文献3の場合と同様に、水系塗料や皮膜中に共存する水により金属粉表面に錆層が生じ、導電性が劣化する欠点があった。このように、従来の技術では、クロメート下地を併用せずに十分な導電性と耐食性とを両立させた塗装金属板を得るのが容易でない特許文献1、4、導電性粒子としてニッケル粒子を用いると、ニッケルの高比重に起因する沈降し易さや、不安定な価格等のため工業的に適用しにくい特許文献3、塗装金属板の耐食性を保持し、かつ着色顔料で所望の色合いに着色できるよう導電性粒子の添加量を抑えた塗装金属板を得ることができない特許文献4~9、また、水分により表面酸化膜が発生しやすい卑な金属の粒子を選んだ場合、鋼板の使用中に酸化絶縁層や錆層が生じ十分な導電性が得られない特許文献2、4、7、などの種々の課題があった。以上述べたように、塗装金属板には、導電性、より具体的には、部品組み立て時の通電溶接性や家電、OA機器部材に用いた場合のアース性と、耐食性や意匠性との両立が求められており、このような塗装金属板を提供するには、塗装用塗料中や塗装金属板の使用中にて安定で、かつ良好な分散性が保たれた導電性粒子の少量添加で、所望の導電性、耐食性、着色顔料による着色性を兼ね備える必要があった。本発明は、以上のような課題に鑑みてなされたものであり、電気抵抗率を非常に低い範囲に限定した少量の非酸化物セラミックス粒子を含む皮膜で表面の少なくとも一部が被覆された、クロメートフリー導電性、耐食性塗装金属板に関する。本発明者らは、前記のような目的を達成するため鋭意研究を行った結果、工業的に比較的安価に入手できる、電気抵抗率が0.1×10-6~185×10-6Ωcmのホウ化物、炭化物、窒化物、ケイ化物から選ばれる非酸化物セラミックスの粒子を有機樹脂に少量含む皮膜を金属表面に形成すれば、導電性、耐食性、共存する着色顔料による着色性の全てに優れる導電性、耐食性塗装金属板が得られることを見出した。本発明は、以上の知見をもとに完成されたものであって、具体的には、以下の通りである。1金属板の少なくとも片面に、有機樹脂Aと、25°Cの電気抵抗率が0.1×10-6~185×10-6Ωcmのホウ化物、炭化物、窒化物、ケイ化物から選ばれる非酸化物セラミックス粒子Bとを含む塗膜αが形成されており、前記塗膜α中の有機樹脂Aと非酸化物セラミックス粒子Bの25°Cでの体積比が90:10~99.9:0.1であり、前記有機樹脂Aが、カルボキシル基、スルホン酸基から選ばれる少なくとも1種の官能基を構造中に含む樹脂A1、または更に該樹脂A1の誘導体A2を含むことを特徴とする、導電性、耐食性塗装金属板。2前記非酸化物セラミックス粒子Bの25°Cの電気抵抗率が0.1×10-6~100×10-6Ωcmであることを特徴とする、前記1に記載の導電性、耐食性塗装金属板。3前記塗膜αの膜厚が2~10μmであることを特徴とする、前記1または2に記載の導電性、耐食性塗装金属板。4前記樹脂A1または該樹脂A1の誘導体A2が、更にエステル基、ウレタン基、ウレア基から選ばれる少なくとも1種の官能基を構造中に含むことを特徴とする、前記1または2に記載の導電性、耐食性塗装金属板。5前記樹脂A1が構造中にウレア基を含むポリウレタン樹脂A1uであることを特徴とする、前記4に記載の導電性、耐食性塗装金属板。6前記樹脂A1が構造中にウレア基を含むポリウレタン樹脂A1uとカルボン酸成分として芳香族ジカルボン酸を含み、構造中にスルホン酸基を含むポリエステル樹脂A1eの混合樹脂であることを特徴とする、前記5に記載の導電性、耐食性塗装金属板。7前記樹脂A1の誘導体A2が、下記一般式I:式中、A1の表記は樹脂A1を示し、Z-は炭素原子数1~9、窒素原子数0~2、酸素原子数0~2の炭化水素鎖で、A1~Zの表記は、A1とZが両者の官能基を介して共有結合していることを示す。また、-O-はエーテル結合であり、-OHは水酸基であり、-Xは炭素原子数1~3の加水分解性アルコキシ基、加水分解性ハロゲノ基または加水分解性アセトキシ基であり、-Rは炭素原子数1~3のアルキル基であり、置換基の数を示すa、b、c、dはいずれも0~3の整数で、かつabcd=3である。で表される樹脂A2Siであることを特徴とする、前記1または2に記載の導電性、耐食性塗装金属板。8前記有機樹脂Aが硬化剤Cで硬化された樹脂であることを特徴とする、前記1または2に記載の導電性、耐食性塗装金属板。9前記硬化剤Cがメラミン樹脂C1を含有することを特徴とする、前記8に記載の導電性、耐食性塗装金属板。10前記非酸化物セラミックス粒子Bが、ホウ化物セラミックスMo2B、MoB、MoB2、NbB、NbB2、TaB、TaB2、TiB、TiB2、VB、VB2、W2B5、またはZrB2、炭化物セラミックスB4C、MoC、Mo2C、Nb2C、NbC、SiC、Ta2C、TaC、TiC、V2C、VC、WC、W2C、またはZrC、窒化物セラミックスMo2N、Nb2N、NbN、Ta2N、TiN、またはZrN、ケイ化物セラミックスMo3Si、MoSi2、NbSi2、Ta2Si、TaSi2、TiSi、TiSi2、V5Si3、VSi2、W3Si、WSi2、ZrSi、またはZrSi2、または、これらから選ばれる2種以上の混合物であることを特徴とする、前記1または2に記載の導電性、耐食性塗装金属板。11前記塗膜αが水系塗装用組成物の塗布により形成されていることを特徴とする、1または2に記載の導電性、耐食性塗装金属板。本発明によれば、塗膜に少量の導電性材料を添加するだけで、十分なアース性や溶接性を発現する塗膜導電性を与える塗装金属板を提供することができる。また、本発明に塗装金属板は、優れた耐食性も有している。さらに、本発明の塗膜を得るための水系や溶剤系等の塗装用組成物に予め着色顔料を添加することで、容易に所望の色合いに着色できる塗装金属板を提供することができる。以下、本発明について詳細に説明する。<金属板>本発明の塗装金属板は、特定の導電性塗膜で表面の少なくとも一部が被覆された金属板で、用途に応じ、金属板の両面が塗膜で被覆されていても、片面のみが被覆されていてもよく、また、表面の一部が被覆されていても、全面が被覆されていてもよい。金属板の塗膜で被覆された部位の導電性、耐食性が優れるものである。本発明の塗装金属板に用いることができる金属板の構成金属としては、例えば、アルミニウム、チタン、亜鉛、銅、ニッケル、そして鋼等が適用可能である。これらの金属の成分は特に限定せず、例えば、鋼を使用する場合には、普通鋼であっても、クロム等の添加元素含有鋼であってもよい。ただし、本発明の金属板を強しごき加工や深絞り加工用途に用いる場合は、いずれの金属の場合も、強しごき加工や深絞り加工に適するように、添加元素の種類と添加量、および金属組織を適正に制御したものが好ましい。また、金属板として鋼板を使用する場合、その表面には被覆めっき層があってもよいが、その種類は特に限定されず、適用可能なめっき層としては、例えば、亜鉛、アルミニウム、コバルト、錫、ニッケルのうちのいずれか1種からなるめっき、および、これらの金属元素やさらに他の金属元素、非金属元素を含む合金めっき等が挙げられる。特に、亜鉛系めっき層としては、例えば、亜鉛からなるめっき、亜鉛と、アルミニウム、コバルト、錫、ニッケル、鉄、クロム、チタン、マグネシウム、マンガンの少なくとも1種との合金めっき、または、さらに他の金属元素、非金属元素を含む種々の亜鉛系合金めっき例えば、亜鉛と、アルミニウム、マグネシウム、シリコンの4元合金めっきが挙げられるが、亜鉛以外の合金成分を特に限定しない。さらには、これらのめっき層に少量の異種金属元素または不純物としてコバルト、モリブデン、タングステン、ニッケル、チタン、クロム、アルミニウム、マンガン、鉄、マグネシウム、鉛、ビスマス、アンチモン、錫、銅、カドミウム、ヒ素等を含有したもの、シリカ、アルミナ、チタニア等の無機物を分散させたものが含まれる。アルミニウム系めっき層としては、アルミニウム、またはアルミニウムとシリコン、亜鉛、マグネシウムの少なくとも1種との合金めっき例えば、アルミニウムとシリコンの合金めっき、アルミニウムと亜鉛の合金めっき、アルミニウム、シリコン、マグネシウムの3元合金めっき等が挙げられる。更に、前記めっきと他の種類のめっき、例えば鉄めっき、鉄とリンの合金めっき、ニッケルめっき、コバルトめっき等と組み合わせた複層めっきも適用可能である。めっき層の形成方法も特に限定せず、例えば、電気めっき、無電解めっき、溶融めっき、蒸着めっき、分散めっき等を用いることができる。めっき処理方法は、連続式、バッチ式のいずれでもよい。また、鋼板を使用する場合、めっき後の処理として、溶融めっき後の外観均一処理であるゼロスパングル処理、めっき層の改質処理である焼鈍処理、表面状態や材質調整のための調質圧延等があり得るが、本発明においては特にこれらを限定せず、いずれを適用することも可能である。<塗膜α>本発明の金属板を被覆する塗膜αは、金属板の少なくとも片面に形成され、有機樹脂Aと、25°Cの電気抵抗率が0.1×10-6~185×10-6Ωcmのホウ化物、炭化物、窒化物、ケイ化物から選ばれる非酸化物セラミックス粒子Bとを含んでいる。前記塗膜は、塗装用組成物の塗布により工業的に製造できるものであれば、塗布溶剤の種類、および、金属板表面への製膜方法、硬化方法を限定しない。該塗装用組成物としては、水系樹脂組成物、有機溶剤系樹脂組成物が挙げられる。金属板への製膜方法としては、例えば、水系や溶剤系組成物の場合は、ロールコート、グルーブロールコート、カーテンフローコート、ローラーカーテンコート、浸漬ディップ、エアナイフ絞り等の公知の塗装方法で金属板上に塗装用組成物を塗布し、その後、ウェット塗膜の水分や溶剤を乾燥する方法が好ましい。これらの乾燥塗膜の硬化方法としては、塗膜中の有機樹脂の加熱焼付による重合、硬化が好ましいが、塗膜中の樹脂が紫外線で重合可能であれば、紫外線照射による重合、硬化、塗膜中の樹脂が電子線で重合可能であれば、電子線照射による重合、硬化によってもよい。前記塗膜αの金属板への密着性や耐食性等を更に改善する目的で、該塗膜と金属板表面の間にクロメートフリーの下地皮膜を設けてもよい。下地皮膜を設ける場合は、その層数、組成を限定しないが、金属板を加工する際の皮膜の加工追従性や耐食性を損なわないよう、金属板と上層皮膜への密着性に優れる必要がある。また、皮膜厚方向の十分な導電性を確保するため、下地皮膜厚を0.5μm以下とするのが好ましい。下地皮膜を設ける場合、工業的に適用できる製膜方法であれば、下地皮膜の製膜方法を限定しない。塗装用組成物の塗装、蒸着、フィルム貼付等の方法を例示できるが、製膜コスト生産性や汎用性等の観点から、水系または溶剤系の塗装用組成物の塗装、乾燥による方法が好ましい。水系または溶剤系の塗装用組成物を用いる場合、下地層から最表面層まで1層ずつ塗り重ねと乾燥を繰返すこと逐次塗装法により複層皮膜を形成してもよいが、簡便にかつ効率的に皮膜を金属板表面に形成する方法として、金属板表面に接する最下層から最表層までの各層の皮膜を、ウェット状態で、順次または同時に複層被覆する工程塗装用組成物のウェットオンウェット塗装または多層同時塗装工程、ウェット状態の各層皮膜の水分や溶剤を同時に乾燥させる乾燥工程、前記複層皮膜を硬化する成膜工程をこの順序で含む積層方法で成膜してもよい。ここで、ウェットオンウェット塗装法とは、金属板上に塗液を塗布後、この塗液が乾燥する前の含溶媒ウェット状態のうちに、その上に他の塗液を塗布し、得られる積層塗液の溶媒を同時に乾燥、硬化させ、製膜する方法である。また、多層同時塗装法とは、多層スライド式カーテンコーダーやスロットダイコーター等により、複数層の塗液を積層状態で同時に金属板上に塗布後、積層塗液の溶媒を同時に乾燥、硬化させ製膜する方法である。本発明の金属板を被覆する塗膜αは、後述する有機樹脂Aと特定範囲の電気抵抗率を有する非酸化物セラミックス粒子Bを含むが、塗膜α中の有機樹脂Aと非酸化物セラミックス粒子Bの25°Cでの体積比が90.0:10.0~99.9:0.1であり、95:5~99.9:0.1であるのが好ましく、塗膜の着色自由度や耐食性確保の観点から97:3~99.7:0.3であるのがより好ましい。更に、99:1~99.9:0.1の範囲が、より高い着色自由度や耐食性確保の観点から好ましい。本発明の導電性、耐食性塗装金属板において、塗膜α中に導電性の非酸化物セラミックス粒子Bを添加する量は、非常に少量である。これは、従来技術の導電性塗膜中の導電性材料の量と比較して、非常に少量である。例えば、特許文献4、5では導電性塗膜中の導電性粒子の量は塗膜の3~59体積とされている。特許文献7では、導電性で溶接可能な耐食性皮膜を形成できる金属表面塗装剤中に、導電性物質粉末30~60質量を含むことが記載されている。特許文献8では導電性の第二層皮膜中の導電性粒子の量は皮膜の5~70体積とされている。特許文献9では、導電性の表面処理層に導電材を、10~90体積含むことが記載されている。本発明の塗膜αが、導電性の非酸化物セラミックス粒子Bが有機樹脂Aに対して10.0以下でも良好な導電性が得られている理由は、塗膜α中で、非酸化物セラミックス粒子Bが、凝集することなく、十分に分散されており、所望の径の導電性粒子が、塗膜の面方向厚み方向をZ軸としたときに、X-Y軸方向に均一に並んで、塗膜面全体にわたって、下にある金属板への電気導通路を形成するからであると考えられる。導電性粒子が塗膜内で凝集をおこしていると、この電気導通路が形成されにくく、導通路を確保するためには、さらに多くの導電材料を添加しなければならない。多量の導電性材料の添加は、結果として、塗膜外観が金属粒子の色多くの場合、黒灰色、濃灰色、灰色、こげ茶色等に支配され、着色顔料等の着色剤を加えても、所望の色合いや光沢を持つカラー塗膜を得ることができないという欠点を生じる。また、塗膜下の金属面が美しく透けて見えるクリア塗膜を得ることは、不可能であり、そのため、従来では、美麗なカラー塗膜あるいはクリア塗膜として塗装金属板の最表面層に用いることができなかった。本発明の導電性、耐食性塗装金属板では、このような問題は全く生じない。AとBとの総量に対するBの体積比が10体積を超えると、導電性は高まるが、塗膜外観が導電性粒子の色に支配され、着色顔料を加えても所望の色合いに着色できない恐れがあるので、10体積以下である必要がある。また、10体積を超えると、塗膜中に分散する導電性粒子の量が多くなるため、却って通電点が増えて腐食電流が流れやすくなり、耐食性が不十分になるおそれがある。なお、塗膜の5~10体積の導電性粒子添加でも耐食性がやや不十分となることがあり、また、塗膜外観がその粒子自体の色に支配され、着色顔料を加えても所望の色合いに着色しにくい傾向もあるため、Bの体積比は5体積以下の添加が好ましい。更に、塗膜の3~5体積の導電性粒子添加でも、粒子が濃色であれば塗膜外観がその粒子自体の色に支配されることがあり、着色顔料を加えても所望の色合いに着色しにくい傾向があるため、3体積以下の添加がより好ましい。更に高い塗膜着色自由度や耐食性を確保するには、1体積以下の少量添加が特に好ましい。一方、AとBとの総量に対するBの体積比が0.1体積未満の場合、塗膜中に分散する非酸化物セラミックス粒子の量が僅少で、塗膜に十分な導電性を付与できない。本発明の金属板を被覆する塗膜αの厚は、2~10μm厚の範囲が好ましく、2.5~6μm厚の範囲がより好ましい。2μm未満では、塗膜が薄すぎて、十分な耐食性が得られないだけでなく、着色顔料による着色性や隠蔽性が得られないことがある。また、10μmを超えると、使用する塗装用組成物の量が増えて製造コスト高になるばかりか、水系塗料ではワキ等の塗膜欠陥が発生することがあり、工業製品として必要な外観を安定して得ることが容易でない。前記塗膜αの厚は、塗膜の断面観察等により測定できる。その他に、金属板の単位面積に付着した塗膜の質量を、塗膜の比重、または塗装用組成物の乾燥後比重で除算して算出してもよい。塗膜の付着質量は、塗装前後の質量差、塗装後の塗膜の剥離前後の質量差、または、塗膜を蛍光X線分析して予め皮膜中の含有量が分かっている元素の存在量を測定する等、既存の手法から適切に選択すればよい。塗膜の比重または塗装用組成物の乾燥後比重は、単離した塗膜の容積と質量を測定する、適量の塗装用組成物を容器に取り乾燥させた後の容積と質量を測定する、または、塗膜構成成分の配合量と各成分の既知の比重から計算する等、既存の手法から適切に選択すればよい。<有機樹脂A>本発明の有機樹脂Aは、塗膜αのバインダー成分であり、有機樹脂Aが水系または有機溶剤系樹脂の場合、後述する樹脂A1、または更に樹脂A1の反応誘導体A2を包含したものからなる。本発明で塗膜αを形成するために用いる塗装用組成物βは、後述する樹脂A1を不揮発分の50~100質量含む。樹脂A1は、水系塗装用組成物β中で安定に存在している。このような塗装用組成物βを金属板に塗布、加熱乾燥すると、樹脂A1が反応せずそのまま乾燥するか、あるいは、樹脂A1の少なくとも一部が、前記塗装用組成物β中にシランカップリング剤、硬化剤、架橋剤等を含む場合は、それらと反応して樹脂A1の誘導体A2を形成する。従って、この場合、未反応の樹脂A1と樹脂A1の反応誘導体A2を包含したものが、塗膜αのバインダー成分である有機樹脂Aとなる。前記樹脂A1の種類としては特に限定されず、例えば、ポリエステル樹脂、ポリウレタン樹脂、エポキシ樹脂、メタアクリル樹脂、ポリオレフィン樹脂、フェノール樹脂、またはそれらの変性体等を挙げることができる。これらの1種または2種以上を混合して前記樹脂A1として用いてもよいし、少なくとも1種の有機樹脂を変性することによって得られる有機樹脂を1種または2種以上混合して前記樹脂A1として用いてもよい。このように、本発明にて樹脂A1の種類を特に限定しなくてよい理由は、塗膜α中の非酸化物セラミックス粒子Bの存在量が少なく、金属板の使用環境にて塗膜中の非酸化物セラミックス粒子を介して流れる腐食電流も少ないため、塗膜を導電化しても塗膜のバインダー成分を特殊な耐食性樹脂とする必要がないからである。通常の使用環境下では塗膜α中に水分が存在するが、そのような場合でも高い導電能を保持する耐水劣化性の非酸化物セラミックス粒子を用いているため、塗膜中での存在量が少なくても、アース性や溶接性は確保できる。前記樹脂A1は、既に述べたように、水系塗装用組成物β中で安定に存在するものであれば、その種類に特に制限はないが、その構造中にカルボキシル基、スルホン酸基から選ばれる少なくとも1種の官能基を含む樹脂である。詳細については後述するが、塗膜α中の前記有機樹脂Aは、カルボキシル基、スルホン酸基から選ばれる少なくとも1種の官能基を構造中に含む樹脂A1、または更に該樹脂の誘導体A2を含む。なお、本発明において塗膜αを得るための塗装用組成物βに用いられる樹脂は、水や有機溶剤に完全溶解する水溶性や溶剤溶解型の樹脂、および、エマルションやサスペンジョン等の形態で水や溶剤中に均一に微分散している樹脂水分散性樹脂や溶剤分散性樹脂を含める。またここで、メタアクリル樹脂とはアクリル樹脂とメタクリル樹脂を意味する。前記樹脂A1のうち、ポリエステル樹脂としては、特に限定されず、例えば、エチレングリコール、1,3-プロパンジオール、1,2-プロパンジオール、プロピレングリコール、ジエチレングリコール、1,6-ヘキサンジオール、ネオペンチルグリコール、トリエチレングリコール、ビスフェノールヒドロキシプロピルエーテル、2-メチル-1,3-プロパンジオール、2,2-ジメチル-1,3-プロパンジオール、2-ブチル-2-エチル1,3-プロパンジオール、1,4-ブタンジオール、2-メチル-1,4-ブタンジオール、2-メチル-3-メチル-1,4-ブタンジオール、1,5-ペンタンジオール、3-メチル-1,5-ペンタンジオール、1,6-ヘキサンジオール、1,4-シクロヘキサンジメタノール、1,3-シクロヘキサンジメタノール、1,2-シクロヘキサンジメタノール、水添ビスフェノール-A、ダイマージオール、トリメチロールエタン、トリメチロールプロパン、グリセリン、ペンタエリスリトール等のポリオールと、フタル酸、無水フタル酸、テトラヒドロフタル酸、テトラヒドロ無水フタル酸、ヘキサヒドロフタル酸、ヘキサヒドロ無水フタル酸、メチルテトラフタル酸、メチルテトラヒドロ無水フタル酸、イソフタル酸、テレフタル酸、無水コハク酸、アジピン酸、セバシン酸、マレイン酸、無水マレイン酸、イタコン酸、フマル酸、無水ハイミック酸、トリメリット酸、無水トリメリット酸、ピロメリット酸、無水ピロメリット酸、アゼライン酸、コハク酸、無水コハク酸、乳酸、ドデセニルコハク酸、ドデセニル無水コハク酸、シクロヘキサン-1,4-ジカルボン酸、無水エンド酸等の多価カルボン酸とを脱水重縮合させたもの、更に、これらをアンモニアやアミン化合物等で中和し、水系樹脂としたもの等を挙げることができる。前記樹脂A1のうち、ポリウレタン樹脂としては、特に限定されず、例えば、ポリオール化合物とポリイソシアネート化合物とを反応させ、その後に更に鎖伸長剤によって鎖伸長して得られるもの等を挙げることができる。前記ポリオール化合物としては、1分子当たり2個以上の水酸基を含有する化合物であれば特に限定されず、例えば、エチレングリコール、プロピレングリコール、ジエチレングリコール、1,6-ヘキサンジオール、ネオペンチルグリコール、トリエチレングリコール、グリセリン、トリメチロールエタン、トリメチロールプロパン、ポリカーボネートポリオール、ポリエステルポリオール、ビスフェノールヒドロキシプロピルエーテル等のポリエーテルポリオール、ポリエステルアミドポリオール、アクリルポリオール、ポリウレタンポリオール、またはそれらの混合物が挙げられる。前記ポリイソシアネート化合物としては、1分子当たり2個以上のイソシアネート基を含有する化合物であれば特に限定されず、例えば、ヘキサメチレンジイソシアネートHDI等の脂肪族イソシアネート、イソホロンジイソシアネートIPDI等の脂環族ジイソシアネート、トリレンジイソシアネートTDI等の芳香族ジイソシアネート、ジフェニルメタンジイソシアネートMDI等の芳香脂肪族ジイソシアネート、またはそれらの混合物が挙げられる。前記鎖伸長剤としては、分子内に1個以上の活性水素を含有する化合物であれば特に限定されず、エチレンジアミン、プロピレンジアミン、ヘキサメチレンジアミン、ジエチレントリアミン、ジプロピレントリアミン、トリエチレンテトラミン、テトラエチレンペンタミン等の脂肪族ポリアミンや、トリレンジアミン、キシリレンジアミン、ジアミノジフェニルメタン等の芳香族ポリアミンや、ジアミノシクロヘキシルメタン、ピペラジン、2,5-ジメチルピペラジン、イソホロンジアミン等の脂環式ポリアミンや、ヒドラジン、コハク酸ジヒドラジド、アジピン酸ジヒドラジド、フタル酸ジヒドラジド等のヒドラジン類や、ヒドロキシエチルジエチレントリアミン、2-[2-アミノエチルアミノ]エタノール、3-アミノプロパンジオール等のアルカノールアミン等が挙げられる。これらの化合物は、単独で、または2種類以上の混合物で使用することができる。前記樹脂A1のうち、メタアクリル樹脂としては、特に限定されず、例えば、エチルメタアクリレート、2-エチルヘキシルメタアクリレート、n-ブチルメタアクリレート等のアルキルメタアクリレート、2-ヒドロキシエチルメタアクリレート等のヒドロキシアルキルメタアクリレート、アルコキシシランメタアクリレート等のメタアクリル酸エステルを、メタアクリル酸と共に水中で重合開始剤を用いてラジカル重合することにより得られるものを挙げることができる。前記重合開始剤としては特に限定されず、例えば、過硫酸カリウム、過硫酸アンモニウム等の過硫酸塩、アゾビスシアノ吉草酸、アゾビスイソブチロニトリル等のアゾ化合物等を使用することができる。ここで、メタアクリレートとはアクリレートとメタクリレートを意味し、メタアクリル酸とはアクリル酸とメタクリル酸を意味する。前記樹脂A1のうち、エポキシ樹脂としては、特に限定されず、例えば、ビスフェノールA型エポキシ樹脂、ビスフェノールF型エポキシ樹脂、レゾルシン型エポキシ樹脂、水素添加ビスフェノールA型エポキシ樹脂、水素添加ビスフェノールF型エポキシ樹脂、レゾルシン型エポキシ樹脂、ノボラック型エポキシ樹脂等のエポキシ樹脂をジエタノールアミン、N-メチルエタノールアミン等のアミン化合物と反応させて得られる。更に、これらを有機酸または無機酸で中和、水系樹脂としたものや、前記エポキシ樹脂の存在下で、高酸価アクリル樹脂をラジカル重合した後、アンモニアやアミン化合物等で中和し水系化したもの等を挙げることができる。前記樹脂A1のうち、フェノール樹脂としては、特に限定されず、例えば、フェノール、レゾルシン、クレゾール、ビスフェノールA、パラキシリレンジメチルエーテル等の芳香族化合物とホルムアルデヒドとを反応触媒の存在下で付加反応させたメチロール化フェノール樹脂等のフェノール樹脂を、ジエタノールアミン、N-メチルエタノールアミン等のアミン化合物類と反応させて得られる。更に、有機酸または無機酸で中和し水系化したもの等を挙げることができる。前記樹脂A1のうち、ポリオレフィン樹脂としては、特に限定されず、例えば、エチレンとメタクリル酸、アクリル酸、マレイン酸、フマル酸、イタコン酸、クロトン酸等の不飽和カルボン酸類とを高温高圧下でラジカル重合したものや、これらを更にアンモニアやアミン化合物、KOH、NaOH、LiOH等の塩基性金属化合物あるいは前記金属化合物を含有するアンモニアやアミン化合物等で中和し、水系化したもの等を挙げることができる。前記樹脂A1は、1種または2種以上を混合して用いてもよい。また、前記塗装用組成物βの主成分として、少なくとも1種の樹脂A1の存在下で、少なくとも1種のその他の樹脂A1を変性することによって得られる複合樹脂の1種または2種以上を総括して樹脂A1として用いてもよい。更に、必要に応じ、前記樹脂A1を含む塗装用組成物βを調合する際、以下に詳細に述べるが、前記樹脂A1の硬化剤や架橋剤を添加しても良いし、樹脂構造中に架橋剤を導入してもよい。前記架橋剤としては特に限定されず、例えば、アミノ樹脂、ポリイソシアネート化合物、ブロック化ポリイソシアネート、エポキシ化合物、カルボジイミド基含有化合物等からなる群から選択される少なくとも1種の架橋剤が挙げられる。これらの架橋剤を配合することで、塗膜αの架橋密度や金属表面への密着性を高めることができ、耐食性や、加工時の塗膜追従性が向上する。これらの架橋剤は単独で使用してもよいし、2種以上を併用してもよい。前記アミノ樹脂としては、特に限定されず、例えば、メラミン樹脂、ベンゾグアナミン樹脂、尿素樹脂、グリコールウリル樹脂等を挙げることができる。前記ポリイソシアネート化合物としては、特に限定されず、例えば、ヘキサメチレンジイソシアネート、イソホロンジイソシアネート、キシリレンジイソシアネート、トリレンジイソシアネート等を挙げることができる。また、ブロック化ポリイソシアネートは、前記ポリイソシアネート化合物のブロック化物である。前記エポキシ化合物は、3員環の環状エーテル基であるエポキシ基オキシラン環を複数有する化合物であれば特に限定されず、例えば、アジピン酸ジグリシジルエステル、フタル酸ジグリシジルエステル、テレフタル酸ジグリシジルエステル、ソルビタンポリグルシジルエーテル、ペンタエリスリトールポリグリシジルエーテル、グリセリンポリグリシジルエーテル、トリメチルプロパンポリグリシジルエーテル、ネオペンチルグリコールポリグリシジルエーテル、エチレングリコールジグリシジルエーテル、ポリエチレングリコールジグリシジルエーテル、プロピレングリコールジグリシジルエーテル、ポリプロピレングリコールジグリシジルエーテル、2,2-ビス-4’-グリシジルオキシフェニルプロパン、トリス2,3-エポキシプロピルイソシアヌレート、ビスフェノールAジグリシジルエーテル、水素添加ビスフェノールAジグリシジルエーテル等を挙げることができる。これらのエポキシ化合物の多くは、エポキシ基に1基の-CH2-が付加したグリシジル基を持つため、化合物名の中にグリシジルという語を含む。前記カルボジイミド基含有化合物としては、例えば、芳香族ジイソシアネート、脂肪族ジイソシアネート、脂環族ジイソシアネート等のジイソシアネート化合物の脱二酸化炭素を伴う縮合反応によりイソシアネート末端ポリカルボジイミドを合成した後、更にイソシアネート基との反応性を有する官能基を持つ親水系セグメントを付加した化合物等を挙げることができる。これらの架橋剤の量は、塗膜αを形成するための樹脂A1100質量部に対して1~40質量部が好ましい。1質量部未満の場合、量が不十分で添加効果が得られない可能性があり、40質量部を超える量では過剰硬化で塗膜が脆くなり、耐食性や加工密着性が低下する可能性がある。既に述べたように、本発明では塗膜α中の非酸化物セラミックス粒子Bの存在量が少ないため、金属板の使用環境にて、塗膜中の非酸化物セラミックス粒子を介して流れる腐食電流が少なく、塗膜の導電化に伴い、塗膜構成樹脂を特定の高耐食性樹脂とする必要が特にない。しかしながら、塗膜の耐食性を高めて本発明の塗装金属板の適用範囲を広げるため、前記有機樹脂Aは、前記樹脂A1と、または更にその誘導体で下記一般式Iに示す樹脂A2Siを合計で前記有機樹脂Aの50~100質量含有するのが特に好ましい。式中、A1の表記は樹脂A1を示し、Z-は炭素原子数1~9、窒素原子数0~2、酸素原子数0~2の炭化水素鎖で、A1~Zの表記は、A1とZが両者の官能基を介して共有結合していることを示す。また、-O-はエーテル結合であり、-OHは水酸基であり、-Xは炭素原子数1~3の加水分解性アルコキシ基、加水分解性ハロゲノ基または加水分解性アセトキシ基であり、-Rは炭素原子数1~3のアルキル基であり、置換基の数を示すa、b、c、dはいずれも0~3の整数で、かつabcd=3である。既に述べたように、本発明の塗膜αの形成に用いる塗装用組成物βは、樹脂A1を不揮発分の50~100質量含む。前記塗装用組成物βに含まれる樹脂A1以外の不揮発成分は、後に詳述するような、シランカップリング剤s、硬化剤C、架橋剤や、ポリフェノール化合物、リン酸およびヘキサフルオロ金属酸、リン酸塩化合物、金属酸化物微粒子等の種々の防錆剤等である。製膜後の塗膜αにおけるこれらの化合物の含有量には、後述するように、前記樹脂A1とA2Siの合計質量に対し好ましい範囲があるため、これらの化合物を含む塗装用組成物βを調合する際、製膜後の塗膜α中でこれらが好ましい含有量範囲に収まるように配合量を調節する。本発明にて有機樹脂Aに含まれる樹脂A2Siは、例えば、樹脂A1とシランカップリング剤sを含む塗装用組成物βを、本発明で用いる金属板に塗布、乾燥することにより得られる。一般に、シランカップリング剤は、水酸基などの官能基を持つ金属表面や、多くの官能性有機樹脂に化学結合できるため、金属表面、官能性有機樹脂、シランカップリング剤の共存下で、金属表面と官能性有機樹脂の架橋や、官能性有機樹脂どうしの分子間あるいは分子内架橋が可能である。本発明においては、前記樹脂A1とシランカップリング剤sを含む塗装用組成物βを金属板に塗布、乾燥することにより、前記樹脂A1の官能基の少なくとも一部と、金属表面の官能基の少なくとも一部がそれぞれシランカップリング剤sと反応し、樹脂A2Siが生成する。前記一般式Iに示す樹脂A2Siの-O-エーテル結合または-OH水酸基の少なくとも一部は、金属表面と結合している。前記塗膜αと金属板表面の間に下地皮膜を設ける場合は、前記一般式Iに示す樹脂A2Siの-O-エーテル結合または-OH水酸基の少なくとも一部が、下地皮膜面と結合している。前記エーテル結合と金属表面との結合、および、前記エーテル結合と下地皮膜構成成分との結合は共有結合であり、前記水酸基と金属表面との結合、および、前記水酸基と下地皮膜構成成分との結合は、多くの場合、水素結合または配位結合である。このような、皮膜構成樹脂と金属表面との化学結合、あるいは、上層皮膜構成樹脂と下地皮膜との化学結合により、両者の密着性が高まり、金属板の加工変形時に皮膜が優れた加工追従性を示すため、加工部の外観を損なわず、かつ、加工部の耐食性が向上する。前記シランカップリング剤sを含む塗装用組成物βの塗布、乾燥で得られる塗膜αと金属板表面の間に、更に下地皮膜を設ける場合、既に述べたように、下地層から最表層まで1層ずつ塗り重ねと乾燥を繰返す逐次塗装法により複層皮膜を形成してもよいが、簡便にかつ効率的に皮膜を金属板表面に形成する方法として、前記のウェットオンウェット塗装法や多層同時塗装法を用いることもできる。これらの方法では、最下層から最表層までの積層状態を含水または含溶剤ウェット状態で金属板上に一旦形成するが、そのような状態では、最表層に含まれるシランカップリング剤sの移動度が高いため、シランカップリング剤sの少なくとも一部が、その直下の下地層に含まれる官能性化合物とも効率的に反応する。これらの化学結合層間架橋の促進により、最表層と下地層の密着性が逐次塗装法の場合より高まる傾向があり、金属板の加工変形時の皮膜追従性や、加工部の耐食性が逐次塗装法で製膜した場合より向上することがある。本発明にて、樹脂A2Siを形成するために用いるシランカップリング剤sは、一般式Y-Z-SiXmR3-mで示される分子構造を持つシランカップリング剤から選ばれる1種または2種以上である。前記分子構造中の各官能基のうち、主として金属表面や他のシランカップリング剤との反応点となる-X基は、炭素原子数1~3の加水分解性アルコキシ基、または、加水分解性ハロゲノ基フルオロ基-F、クロロ基-Cl、ブロモ基-Brなど、または、加水分解性アセトキシ基-O-CO-CH3である。これらのうち、炭素原子数1~3の加水分解性アルコキシ基が、アルコキシ基の炭素原子数を変えることにより加水分解性を調整しやすいため好ましく、メトキシ基-OCH3またはエトキシ基-OCH2CH3が特に好ましい。-X基が前記以外の官能基のシランカップリング剤は、-X基の加水分解性が低いか、または加水分解性が高すぎるため、本発明では望ましくない。なお、塗装用組成物βが水系でない場合、シランカップリング剤の加水分解性の官能基を分解させるため、塗装用組成物βに予め少量の水、更に加水分解用触媒を加える場合がある。前記分子構造中の-R基は、炭素原子数1~3のアルキル基である。-R基がメチル基またはエチル基の場合、嵩高いn-プロピル基やイソプロピル基に比べ、組成物中で前記-X基への水分子の接近を妨げず、-X基が比較的容易に加水分解するため好ましく、中でもメチル基が特に好ましい。-R基が前記以外の官能基であるシランカップリング剤は、-X基の加水分解性が極端に低いか、または反応性が高すぎるため、本発明では望ましくない。前記分子構造にて、置換基の数を示すmは1~3の整数である。加水分解性の-X基が多いほど金属表面との反応点が多いため、置換基の数を示すmは、2または3が好ましい。前記シランカップリング剤sの分子構造中の-Z-は、炭素原子数1~9、窒素原子数0~2、酸素原子数0~2の炭化水素鎖である。これらのうち、炭素原子数2~5、窒素原子数0または1、酸素原子数0または1の炭化水素鎖が、シランカップリング剤の水や溶剤への分散性と反応性のバランスが良いため、好ましい。-Z-の炭素原子数が10以上、窒素原子数が3以上、または酸素原子数が3以上の場合、シランカップリング剤の水や溶剤への分散性と反応性のバランスが不良のため、本発明では望ましくない。シランカップリング剤sの前記分子構造Y-Z-SiXmR3-mにて、樹脂A1や他の共存樹脂の官能基との反応点となる-Y基は、樹脂A1や他の共存樹脂と反応するものであれば特に制限がないが、反応性の高さから、エポキシ基、アミノ基、メルカプト基、またはメチリデン基H2C=が好ましく、エポキシ基またはアミノ基が特に好ましい。本発明の被覆塗膜形成時に、前記分子構造Y-Z-SiXmR3-mで示されるシランカップリング剤s分子の-SiXm基が金属表面等と、また、-Y基が樹脂A1等と反応すると、前記一般式Iに示す樹脂A2Siとなる。即ち、前記シランカップリング剤s分子末端の-Si-Xの少なくとも一部が加水分解して-Si-OHシラノール基を生成し、その少なくとも一部が金属表面や他のシランカップリング剤s分子の水酸基と脱水縮合し、エーテル結合を介した共有結合-Si-O-MeMeは金属原子や-Si-O-Si-Siは他のシランカップリング剤分子由来のSi原子を生成する。一方、前記シランカップリング剤s分子の他端にある-Y基が樹脂A1の官能基と反応し、A1~Zの結合を生成し、その結果、下記一般式Iに示す構造を持つ樹脂A2Siとなる。これらの反応が終わり、樹脂A2Siが生成した後にASi中のSi原子に結合している-O-、-OH、-X、-R基数をそれぞれa、b、c、dとすると、abc=m、また、前記シランカップリング剤sの-R基は前記反応に関与せず樹脂A2に残るため、-R基数d=3-m=3-abc、abcd=3である。なお、一般式IのA1~Zの表記は、A1とZが両者の官能基を介して共有結合していることを示す。前記シランカップリング剤sの具体例としては、前記一般式Y-Z-SiXmR3-m-X基は炭素原子数1~3の加水分解性アルコキシ基、加水分解性ハロゲノ基、または加水分解性アセトキシ基、-R基は炭素原子数1~3のアルキル基、置換基の数を示すmは1~3の整数、-Z-は炭素原子数1~9、窒素原子数0~2、酸素原子数0~2の炭化水素鎖、-Y基は樹脂A1と反応する官能基に示す分子構造を持つものとして、例えば、ビニルトリメトキシシラン、ビニルトリエトキシシラン、3-アミノプロピルトリメトキシシラン、3-メタクリロキシプロピルメチルジメトキシシラン、3-メタクリロキシプロピルトリメトキシシラン、3-メタクリロキシプロピルメチルジエトキシシラン、3-メタクリロキシプロピルトリエトキシシラン、3-グリシドキシプロピルトリエトキシシラン、3-グリシドキシプロピルメチルジエトキシシラン、3-グリシドキシプロピルトリメトキシシラン、N-2-アミノエチル-3-アミノプロピルトリメトキシシラン、N-2-アミノエチル-3-アミノプロピルトリエトキシシラン、N-2-アミノエチル-3-アミノプロピルメチルジメトキシシラン、2-3,4-エポキシシクロヘキシルエチルトリメトキシシラン、N-フェニルー3-アミノプロピルトリメトキシシラン、3-メルカプトプロピルトリメトキシシラン等を挙げることができる。本発明にて、有機樹脂Aを含む塗膜αを金属表面に形成する時、用いる塗装用組成物βは、樹脂A1100質量部に対し、シランカップリング剤sを1~100質量部含有するのが好ましい。1質量部未満ではシランカップリング剤sの量が少なく、シランカップリング剤による架橋構造があまり発達しないため、十分に繊密な塗膜が得られず耐食性が不十分になる可能性や、金属表面等との加工密着性が不十分になる可能性がある。一方、100質量部を超えると、密着性向上効果が飽和し、高価なシランカップリング剤を必要以上に用いるため不経済なだけでなく、塗装用組成物の安定性を低下させることがある。本発明における有機樹脂Aは、前記樹脂A1、または更に前記樹脂A2Siを合計で樹脂Aの50~100質量含有するのが好ましく、樹脂A1と樹脂A2Siの合計で有機樹脂Aの75~100質量含有するのがより好ましい。樹脂A1と樹脂A2Siの合計が有機樹脂Aの50質量未満の場合、塗膜の繊密性や金属表面との密着性が不足する可能性があり、所望の耐食性や塗膜密着性、加工時の塗膜追従性が得られない可能性がある。本発明にて、樹脂A1と樹脂A2Siを含む塗膜αは、前記樹脂A1とA2Siの合計100質量部に対し、前記樹脂A2Si中の-C-Si-O-結合を形成するSi原子を0.1~30質量部含むのが好ましい。0.1質量部未満では、塗膜の繊密性、金属表面等との密着性、金属板を加工する時の塗膜加工追従性を左右する-C-Si-O-結合の量が少なく、十分な耐食性や密着性が得られない可能性がある。また、30質量部を超えると、金属表面等との密着性向上効果が飽和し、塗膜形成のために高価なシランカップリング剤を必要以上に用いるため、不経済であったり、塗装用組成物の安定性を低下させることがある。なお、前記-C-Si-O-結合を形成するSi原子の同定や定量は、金属板上の塗膜のFT-IRスペクトルや、29Si-NMR等の分析方法を利用して行うことができる。既に述べたように、前記樹脂A1は、本発明の塗膜αの形成に用いる塗装用組成物βの1成分としてその不揮発分の50~100質量含まれ、かつ、金属板への塗布により塗膜α形成後は、塗膜中の有機樹脂Aは、前記樹脂A1、または更にその反応誘導体A2からなる。前記樹脂A1は、既に述べたように、塗装用組成物β中で安定に存在するものであれば、その種類や構造に特に制限はないが、その構造中にカルボキシル基、スルホン酸基から選ばれる少なくとも1種の官能基を含む樹脂である。即ち、塗膜α中の前記有機樹脂Aは、カルボキシル基、スルホン酸基から選ばれる少なくとも1種の官能基を構造中に含む樹脂A1、または更に該樹脂の誘導体A2を含む。前記樹脂A1が、その構造中にカルボキシル基、スルホン酸基から選ばれる少なくとも1種の官能基を含む樹脂である理由について、以下に述べる。塗装用組成物βには、製膜後の有機樹脂Aの少なくとも一部を構成する樹脂A1が含まれている。塗装用組成物βが水系の場合、塗装用組成物βの保管中や塗装直後の水の多い環境下で、炭化水素鎖を主体とする樹脂A1の低極性構造中に存在する、高極性で極めて高い親水性を示すカルボキシル基またはスルホン酸基部分が水中に伸び、周辺の水と水和し、その結果、樹脂A1は塗装用組成物β中で分散安定化し易い。また、これらのカルボキシル基またはスルホン酸基は、塗装用組成物中に共存する極性の非酸化物セラミックス粒子Bの表面に吸着し、非酸化物セラミックス粒子B同士の凝集を防ぎ、分散性を保つ効果がある。一般に、水系塗料は、有機溶剤系塗料と異なり、塗料の保管中や塗装直後は多量の水を含んでいて高極性だが、塗膜形成過程で水が蒸発すると、塗料中の雰囲気が高極性から低極性へ大きく変化する。本発明の場合、前記樹脂A1の構造中にカルボキシル基またはスルホン酸基があるため、塗膜形成過程で水が蒸発し極性が急激に低下すると、カルボキシル基またはスルホン酸基の少なくとも一部は水和水や金属表面から脱着してコイル状に縮む。その一方で、樹脂A1の低極性の樹脂鎖部分が伸び、立体障害層を形成し、非酸化物セラミックス粒子B同士の凝集を防ぐ役割を果たす。このように、炭化水素鎖を主体とする樹脂A1の低極性構造中に、高極性で極めて高い親水性を示すカルボキシル基またはスルホン酸基があれば、水系塗料の保管中や塗膜形成時の塗料塗膜中の極性変化に応じてその極性にマッチした基や鎖が伸び、非酸化物セラミックス粒子の分散性を保ち易くなる。一方、塗装用組成物βが有機溶剤系の場合、炭化水素鎖を主体とする樹脂A1の低極性構造中に、高極性で極めて高い親水性を示すカルボキシル基またはスルホン酸基があれば、これらが塗装用組成物中に共存する極性の非酸化物セラミックス粒子Bの表面に吸着し、かつ、有機溶剤中では樹脂A1の低極性の樹脂鎖部分が伸びて樹脂構造中のカルボキシル基またはスルホン酸基同士を互いに遠ざけるため、塗装用組成物中や塗膜形成過程で、非酸化物セラミックス粒子B同士の凝集を防ぎ、分散性を保つ効果がある。樹脂A1、有機樹脂Aがカルボキシル基やスルホン酸基を含むその他のメリットとしては、これらの官能基を含むことで、基材である金属板下地処理がある場合は下地処理層との密着性が向上し、塗膜αの耐食性、加工性金属板加工時の加工部の塗膜密着性、耐亀裂性、耐色落ち性等、耐傷付き性が向上することが挙げられる。前記カルボキシル基やスルホン酸基を含む樹脂が、構造中にスルホン酸基を含むポリエステル樹脂の場合、樹脂の合成原料として用いるポリオール、多価カルボン酸、スルホン酸基含有化合物に制限はなく、ポリオールと多価カルボン酸としては、既に例示したものを使用できる。また、スルホン酸基含有化合物としては、例えば、5-スルホイソフタル酸、4-スルホナフタレン-2、7-ジカルボン酸、54-スルホフェノキシイソフタル酸等のスルホン酸基を含有するジカルボン酸類、または2-スルホ-1,4-ブタンジオール、2,5-ジメチル-3-スルホ-2,5-ヘキシルジオール等のグリコール類等を使用できる。前記スルホン酸基は-SO3Hで表される官能基を指し、それがアルカリ金属類、アンモニアを含むアミン類等で中和されたものであっても構わない例えば、5-スルホナトリウムイソフタル酸、5-スルホナトリウムイソフタル酸ジメチル等。中和する場合は、すでに中和されたスルホン酸基を樹脂中に組み込んでもよいし、スルホン酸基を樹脂中に組み込んだ後に中和してもよい。塗装用組成物βが水系の場合、樹脂を水中に均一微細分散させるため、中和されていないスルホン酸基の基数に比べ、アルカリ金属類、アンモニアを含むアミン類等で中和されたスルホン酸塩基の基数が多い方が好ましい。何故なら、アルカリ金属類、アンモニアを含むアミン類等で中和されたスルホン酸塩基は、水中で容易に電離し水和するため、これらの基を構造中に多く含む樹脂は水中に均一微細分散しやすいからである。これらの中で、Li、Na、Kなどのアルカリ金属類で中和されたスルホン酸金属塩基が、水系塗装用組成物βの保管中や、塗装直後の水の多い環境下で非酸化物セラミックス粒子Bの凝集を抑止したり、塗膜αと基材との密着性を高める上で特に好ましく、スルホン酸Na塩基が最も好ましい。前記スルホン酸基を含有するジカルボン酸またはグリコールの使用量は、全多価カルボン酸成分または全ポリオール成分に対し、0.1~10モル含有することが好ましい。0.1モル未満であると、水系塗装用組成物βの保管中や、塗装直後の水の多い環境下にて、カルボキシル基やスルホン酸基を含む樹脂を分散安定化するためのスルホン酸基部分が少なく、十分な樹脂分散性が得られない可能性がある。また、塗装用組成物中に共存する非酸化物セラミックス粒子Bに吸着するスルホン酸基の量が少ないため、非酸化物セラミックス粒子どうしの凝集を防ぐ効果が不足する場合がある。また、基材である金属板下地処理がある場合は下地処理層に作用するスルホン酸基の量が少ないため、密着性や耐食性の向上効果が得られない場合がある。10モル超であると、スルホン酸基により塗膜が保持する水分量が増え、耐食性が低下する場合がある。性能のバランスを考慮すると、0.5~5モルの範囲にあるのがより好ましい。前記カルボキシル基やスルホン酸基を含む樹脂が、構造中にカルボキシル基を含むポリエステル樹脂の場合、ポリエステル樹脂に前記カルボキシル基を導入する場合の方法としては特に制限はないが、例えば、ポリエステル樹脂を重合した後に、常圧、窒素雰囲気下、無水トリメリット酸、無水フタル酸、無水ピロメリット酸、無水コハク酸、無水1,8-ナフタル酸、無水1,2-シクロヘキサンジカルボン酸、シクロヘキサン-1,2,3,4-テトラカルボン酸-3,4-無水物、エチレングリコールビスアンヒドロトリメリテート、5-2,5-ジオキソテトラヒドロ-3-フラニル-3-メチル-3-シクロヘキセン-1,2-ジカルボン酸無水物、ナフタレン-1,4,5,8-テトラカルボン酸ニ無水物などから1種または2種以上を選択し、後付加する方法やポリエステルを高分子量化する前のオリゴマー状態のものにこれらの酸無水物を投入し、次いで減圧下の重縮合により高分子量化する方法等が挙げられる。前記カルボキシル基は-COOHで表される官能基を指し、それがアルカリ金属類、アンモニアを含むアミン類等で中和されたものであっても構わない。中和する場合は、すでに中和されたカルボキシル基を樹脂中に組み込んでもよいし、カルボキシル基を樹脂中に組み込んだ後に中和してもよい。塗装用組成物βが水系の場合、樹脂を水中に均一微細分散させるため、中和されていないカルボキシル酸基の基数に比べ、アルカリ金属類、アンモニアを含むアミン類等で中和されたカルボン酸塩基の基数が多い方が好ましい。何故なら、アルカリ金属類、アンモニアを含むアミン類等で中和されたカルボン酸塩基は、水中で容易に電離し水和するため、これらの基を構造中に多く含む樹脂は水中に均一微細分散しやすいからである。前記カルボキシル基の導入量としては特に制限はないが、酸価で0.1~50mgKOH/gの範囲にあることが好ましい。0.1mgKOH/g未満であると、水系塗装用組成物βの保管中や、塗装直後の水の多い環境下にて、カルボキシル基やスルホン酸基を含む樹脂を分散安定化するためのカルボキシル基部分が少なく、十分な樹脂分散性が得られない可能性がある。また、塗装用組成物中に共存する非酸化物セラミックス粒子Bに吸着するカルボキシル基の量が少ないため、非酸化物セラミックス粒子同士の凝集を防ぐ効果が不足する場合がある。また、基材である金属板下地処理がある場合は下地処理層に作用するカルボキシル基の量が少ないため、密着性や耐食性の向上効果が得られない場合がある。50mgKOH/g超であると、カルボキシル基により塗膜が保持する水分量が増え、耐食性が低下する場合がある。性能のバランスを考慮すると、0.5~25mgKOH/gの範囲にあるのがより好ましい。また、前記有機樹脂Aは、エステル基、ウレタン基、ウレア基から選ばれる少なくとも1種の官能基を構造中に含むのが、塗膜αの加工性、耐傷付き性、耐食性のすべてを高める上で好ましい。このような塗膜αは、塗膜α中の前記カルボキシル基やスルホン酸基を含む樹脂が、エステル基、ウレタン基、ウレア基から選ばれる少なくとも1種の官能基を構造中に含むことで、または該樹脂が塗装用組成物β中に共存する硬化剤や架橋剤等と反応してエステル基、ウレタン基、ウレア基を有する誘導体となることで得ることができる。加工性、耐傷付き性、耐食性のすべてを高めるためには、伸びと強度の両方に優れ、且つ基材である金属板下地処理がある場合は下地処理層との密着性に優れる樹脂設計が重要であるが、構造中に比較的高い凝集エネルギーを持つ官能基を導入することで、優れた加工性と耐傷付き性をもたらす伸びと強度、かつ、優れた耐食性をもたらす密着性や腐食因子遮蔽性塗膜の緻密性にも優れる樹脂設計ができる。中でも、加工性と耐食性を重視する場合は適度な凝集エネルギーを持つエステル基を構造中に含有する樹脂が好適であり、耐傷付き性と耐食性を重視する場合は高い凝集エネルギーを持つウレタン基やウレア基を構造中に含有する樹脂が好適である。加工性と耐傷付き性と耐食性をすべて高めるためには、エステル基とウレタン基の両方を含有する樹脂、もしくは、エステル基とウレタン基とウレア基とを含有する樹脂がより好適である。構造中にエステル基、ウレタン基、ウレア基から選ばれる少なくとも1種の官能基を含む樹脂としては、特に限定されないが、例えば、エステル基を含有するポリエステル樹脂、ウレタン基を含有するポリウレタン樹脂、ウレタン基とウレア基の両方を含有するポリウレタン樹脂等が挙げられる。これらは1種または2種以上混合して用いてもよい。例えば、エステル基を含有するポリエステル樹脂とウレタン基とウレア基の両方を含有するポリウレタン樹脂を混合して使用してもよい。前記有機樹脂Aが、エステル基、ウレタン基、ウレア基から選ばれる少なくとも1種の官能基を構造中に含む場合、構造中にエステル基、ウレタン基、ウレア基から選ばれる少なくとも1種の官能基を含む樹脂の含有量は、前記カルボキシル基やスルホン酸基を含む樹脂の60~100質量が好ましく、80~100質量がより好ましい。60質量未満であると、加工性と耐傷付き性、耐食性を両立できない可能性がある。前記有機樹脂Aは、硬化剤Cで硬化された樹脂であることが好ましい。前記硬化剤Cは、前記有機樹脂Aを硬化させるものであれば特に制限はないが、前記樹脂A1の架橋剤として既に例示したものの中で、アミノ樹脂の1つであるメラミン樹脂やポリイソシアネート化合物から選択される少なくとも1種の架橋剤を前記硬化剤Cとして用いるのがよい。メラミン樹脂は、メラミンとホルムアルデヒドとを縮合して得られる生成物のメチロール基の一部またはすべてをメタノール、エタノール、ブタノールなどの低級アルコールでエーテル化した樹脂である。ポリイソシアネート化合物としては特に限定されず、例えば、前記樹脂A1の架橋剤として既に例示したヘキサメチレンジイソシアネート、イソホロンジイソシアネート、キシリレンジイソシアネート、トリレンジイソシアネート等を挙げることができる。また、そのブロック化物は、前記ポリイソシアネート化合物のブロック化物であるヘキサメチレンジイソシアネートのブロック化物、イソホロンジイソシアネートのブロック化物、キシリレンジイソシアネートのブロック化物、トリレンジイソシアネートのブロック化物等を挙げることができる。これらの硬化剤は1種で使用してもよいし、2種以上を併用してもよい。前記硬化剤Cの含有量は、前記有機樹脂Aの5~35質量であることが好ましい。5質量未満であると、焼付硬化が不十分で、耐食性、耐傷付き性が低下する場合があり、35質量超であると、焼付硬化が過剰になり、耐食性、加工性が低下する場合がある。塗膜αの耐傷付き性の観点から、前記硬化剤Cにはメラミン樹脂C1を含有することが好ましい。メラミン樹脂C1の含有量は、前記硬化剤Cの30~100質量であることが好ましい。30質量未満であると、得られた塗膜αの耐傷付き性が低下する場合がある。<非酸化物セラミックス粒子B>本発明の塗膜に含まれる非酸化物セラミックス粒子Bは、25°Cの電気抵抗率体積抵抗率、比抵抗が0.1×10-6~185×10-6Ωcmの範囲にあるホウ化物セラミックス、炭化物セラミックス、窒化物セラミックス、またはケイ化物セラミックスでなければならない。ここでいう非酸化物セラミックスとは、酸素を含まない元素や化合物からなるセラミックスのことである。また、ここでいうホウ化物セラミックス、炭化物セラミックス、窒化物セラミックス、ケイ化物セラミックスとは、それぞれ、ホウ素B、炭素C、窒素N、ケイ素Siを主要な非金属構成元素とする非酸化物セラミックスのことである。これらのうち、25°Cの電気抵抗率が0.1×10-6Ωcm未満のものは見当たらない。また、25°Cの電気抵抗率体積抵抗率、比抵抗が185×10-6Ωcmを超える場合、樹脂塗膜に十分な導電性を付与するために多量添加が必要となり、本発明の塗装金属板の使用中に、塗膜を貫通する腐食電流の導通路が沢山形成され、耐食性が劣悪になるため不適である。また、多量添加では塗膜外観が多量の導電性粒子の色に支配され、着色顔料を加えても所望の色合いに着色できない。本発明の塗膜に含まれる非酸化物セラミックス粒子Bは、25°Cの電気抵抗率が0.1×10-6~100×10-6Ωcmの範囲にあるホウ化物セラミックス、炭化物セラミックス、窒化物セラミックス、またはケイ化物セラミックスが好ましい。これらの粒子は、25°Cの電気抵抗率が100×10-6Ωcmを超え185×10-6Ωcmまでの範囲にある粒子より高い導電性を有するため、樹脂塗膜に十分な導電性を付与するための添加量がより少ない量でよく、その結果、塗装金属板の耐食性や塗膜外観への悪影響がより少なくなる。なお、参考までに、純金属の電気抵抗率は1.6×10-6ΩcmAg単体~185×10-6ΩcmMn単体の範囲にあり、本発明で導電性粒子として用いる非酸化物セラミックス電気抵抗率0.1×10-6~185×10-6Ωcmは、純金属と同程度の優れた導電性を持つことがわかる。本発明にて用いることができる非酸化物セラミックスとしては、以下を例示できる。即ち、ホウ化物セラミックスとしては、周期律表のIV族Ti、Zr、Hf、V族V、Nb、Ta、VI族Cr、Mo、Wの各遷移金属または希土類元素のホウ化物、炭化物セラミックスとしては、IV族、V族、VI族の各遷移金属、希土類元素、BまたはSiの炭化物、窒化物セラミックスとしては、IV族、V族、VI族の各遷移金属または希土類元素の窒化物、ケイ化物セラミックスとしては、IV族、V族、VI族の各遷移金属または希土類元素のケイ化物、または、これらホウ化物、炭化物、窒化物、ケイ化物から選ばれる2種以上の混合物、または、これらのセラミックスを金属の結合材と混合して焼結したサーメット等を例示できる。塗膜αを、水系塗料から作成する場合は、サーメットの一部を構成する金属の標準電極電位は-0.3V以上で耐水劣化性であることが好ましい。サーメットの一部を構成する金属の標準電極電位が-0.3V未満の場合、このサーメット粉末を塗膜に持つ塗装金属板が長期間湿潤環境下で用いられると、粉末の表面に錆層や厚い酸化絶縁層が生じ、粉末と樹脂との界面が剥離したり、塗膜の導電性が失われる恐れがあるからである。このような耐水劣化性のサーメット粉末の例としては、WC-12Co、WC-12Ni、TiC-20TiN-15WC-10Mo2C-5Ni等が挙げられる。Co、Niの標準電極電位はそれぞれ-0.28V、-0.25Vでいずれも-0.3Vより貴であり、いずれの金属も耐水劣化性である。前記の非酸化物セラミックスのうち、Cr系セラミックスは環境負荷への懸念から、また、希土類元素系、Hf系セラミックスの多くは高価格であったり、市場に流通していないため、本発明においては、上記の群からこれらを除いたTi、Zr、V、Nb、Ta、MoまたはWのホウ化物、炭化物、窒化物またはケイ化物、または、BまたはSiの炭化物、または、これらから選ばれる2種以上の混合物を用いるのが好ましい。更に、工業製品の有無や国内外市場での安定流通性、価格、電気抵抗率等の観点から、以下の非酸化物セラミックスがより好ましい。即ち、Mo2B電気抵抗率40×10-6Ωcm、MoB同35×10-6Ωcm、MoB2同45×10-6Ωcm、NbB同6.5×10-6Ωcm、NbB2同10×10-6Ωcm、TaB同100×10-6Ωcm、TaB2同100×10-6Ωcm、TiB同40×10-6Ωcm、TiB2同28×10-6Ωcm、VB同35×10-6Ωcm、VB2同150×10-6Ωcm、W2B5同80×10-6Ωcm、ZrB2同60×10-6Ωcm、B4C同0.3×10-6Ωcm、MoC同97×10-6Ωcm、Mo2C同100×10-6Ωcm、Nb2C同144×10-6Ωcm、NbC同74×10-6Ωcm、SiC同107×10-6Ωcm、Ta2C同49×10-6Ωcm、TaC同30×10-6Ωcm、TiC同180×10-6Ωcm、V2C同140×10-6Ωcm、VC同150×10-6Ωcm、WC同80×10-6Ωcm、W2C同80×10-6Ωcm、ZrC同70×10-6Ωcm、Mo2N同20×10-6Ωcm、Nb2N同142×10-6Ωcm、NbN同54×10-6Ωcm、Ta2N同135×10-6Ωcm、TiN同22×10-6Ωcm、ZrN同14×10-6Ωcm、Mo3Si同22×10-6Ωcm、MoSi2同22×10-6Ωcm、NbSi2同6.3×10-6Ωcm、Ta2Si同124×10-6Ωcm、TaSi2同8.5×10-6Ωcm、TiSi同63×10-6Ωcm、TiSi2同123×10-6Ωcm、V5Si3同115×10-6Ωcm、VSi2同9.5×10-6Ωcm、W3Si同93×10-6Ωcm、WSi2同33×10-6Ωcm、ZrSi同49×10-6Ωcm、ZrSi2同76×10-6Ωcm、または、これらから選ばれる2種以上の混合物を用いるのが好ましい。これらの中でも、25°Cの電気抵抗率が0.1×10-6~100×10-6Ωcmにある、非酸化物セラミックスは、特に好ましい。何故なら、これらは、25°Cの電気抵抗率が100×10-6Ωcmを超え185×10-6Ωcmまでの範囲にある非酸化物セラミックスより高い導電性を有するため、樹脂塗膜に十分な導電性を付与するための粒子添加量がより少ない量でよく、塗膜を貫通する腐食電流の導通路が僅かしか形成されず、耐食性が殆ど低下しないからである。また、極少量の粒子添加のため塗膜外観が導電性粒子の色に支配されず、着色顔料を加えても容易に所望の色合いに着色できるからである。前記の非酸化物セラミックスに付記した電気抵抗率は、それぞれ、工業用素材として販売され使用されているものの代表値文献値である。これらの電気抵抗率は、非酸化物セラミックスの結晶格子に入り込んだ不純物元素の種類や量により増減するため、本発明での使用に際しては、例えば、三菱化学株製の抵抗率計ロレスタEPMCP-T360型とASPプローブを用いた4端子4探針法、定電流印加方式で、JISK7194に準拠して25°Cの電気抵抗率を実測し、0.1×10-6~185×10-6Ωcmの範囲にあることを確認してから使用すればよい。前記非酸化物セラミックス粒子Bの粒子形状は、球状粒子、または、擬球状粒子例えば楕円球体状、鶏卵状、ラグビーボール状等や多面体粒子例えばサッカーボール状、サイコロ状、各種宝石のブリリアントカット形状等のような、球に近い形状が好ましい。細長い形状例えば棒状、針状、繊維状等や平面形状例えばフレーク状、平板状、薄片状等のものは、塗装過程で塗膜面に平行に配列したり、基材と塗膜の界面付近に沈積したりして、塗膜の厚方向を貫く有効な通電路を形成しにくいため、本発明の用途に適さない。前記非酸化物セラミックス粒子Bの平均粒子径は特に限定しないが、本発明の塗装用組成物中にて、体積平均径が0.05~8μmの粒子で存在するのが好ましく、体積平均径が0.2~5μmの粒子で存在するのがより好ましい。これらの体積平均径を持つ分散粒子は、塗装用組成物の製造工程、保管運搬時や、塗装用基材である金属板金属面に下地処理がある場合は下地処理層への塗装工程等にて、塗装用組成物中で安定に存在すれば、単一粒子であっても、複数の単一粒子が強く凝集した二次粒子であってもよい。塗装用組成物の基材への塗装工程にて、製膜に伴い前記B粒子が凝集し、塗膜中での体積平均径が大きくなっても差支えない。なお、ここで言う体積平均径とは、粒子の体積分布データから求めた体積基準の平均径のことである。これは、一般に知られているどのような粒子径分布測定方法を用いて求めても良いが、コールター法細孔電気抵抗法により測定される球体積相当径分布の平均値を用いるのが好ましい。何故なら、コールター法は、他の粒子径分布測定方法レーザー回折散乱法で得た体積分布から算出する、画像解析法で得た円面積相当径分布を体積分布に換算する、遠心沈降法で得た質量分布から算出する、等に比べ、測定機メーカーや機種による測定値の違いが殆どなく、正確で高精度な測定ができるからである。コールター法では、電解質水溶液中に被験粒子を懸濁させ、ガラス管の細孔に一定の電流を流し、陰圧により粒子が細孔を通過するように設定する。粒子が細孔を通過すると、粒子が排除した電解質水溶液の体積=粒子の体積によって、細孔の電気抵抗が増加する。一定電流を印加すれば、粒子通過時の抵抗変化が電圧パルス変化に反映されるため、この電圧パルス高を1個ずつ計測処理することにより、個々の粒子の体積を直接測定できる。粒子は不規則形状の場合が多いので、粒子と同一体積の球体を仮定し、その球体の径=球体積相当径に換算する。このようなコールター法による球体積相当径の測定方法は、よく知られており、例えば文献:ベックマンコールター株式会社インターネット公式サイト上のウェブページhttp://www.beckmancoulter.co.jp/product/product03/Multisizer3.html精密粒度分布測定装置Multisizer3に、詳細に記載されている。体積平均径が0.05μm未満の非酸化物セラミックス粒子は、それより大きな非酸化物セラミックス粒子より高価なだけでなく、比表面積が非常に大きいため、例えば、水系または有機溶剤系の塗装用組成物中で湿潤分散剤を用いても、粒子表面を濡らし分散させるのが困難である。また、体積平均径が8μmを超える非酸化物セラミックス粒子は、それより小さな非酸化物セラミックス粒子より、水系または有機溶剤系の塗装用組成物中で速く沈降しやすくストークスの式により明らか、従って、分散安定性を確保することが難しく、粒子が浮遊せず短時間で沈降し、凝集固化する等の不具合を生じる場合がある。前記塗膜α中に分散されている前記非酸化物セラミックス粒子Bの体積平均径をcμm、前記塗膜αの厚みをbμmとした時、0.5≦c/b≦1.5の関係を満足することが好ましい。図1は、本発明の導電性、耐食性塗装金属板の断面の模式図を表す。Aは有機樹脂、B、B’は、非酸化物セラミックス粒子、Cは硬化剤による架橋部を表し、γは金属板を表す。Bは厚みに対する粒径の比c/bが0.5以上となっている粒子であり、この場合厚み方向の導電性は確保される。B’は、厚みに対する粒径の比c/bが0.5未満の粒子であり、この場合、導電性が十分に確保されない場合がある。厚みに対する粒径の比c/bが1.5を超えると、耐食性、加工性が低下する場合がある。<防錆剤>水系塗装用組成物の場合、有機樹脂Aは、防錆剤として、ポリフェノール化合物を含有することが好ましい。ポリフェノール化合物は、ベンゼン環に結合したフェノール性水酸基を2基以上有する化合物又その縮合物であって、金属表面にキレート作用で配位結合でき、また、共存する水系樹脂の親水基と水素結合することができる。このようなポリフェノール化合物を配合することにより、基材である金属板下地処理がある場合は下地処理層と塗膜αとの密着性や加工時の塗膜追従性を飛躍的に向上させ、ひいては加工部耐食性も向上させる。本発明にて用いるポリフェノール化合物は、被覆塗膜形成に用いる水系塗装用組成物に均一に溶解または微細分散できるものであれば、特に制限はない。水溶性または水分散性でなくても、水系塗装用組成物β中に共存する樹脂A1の疎水鎖間に浸入し、均一に微細分散できるものであれば用いることができる。前記ベンゼン環に結合したフェノール性水酸基を2基以上有する化合物としては、例えば、没食子酸、ピロガロール、カテコール等を挙げることができる。ベンゼン環に結合したフェノール性水酸基を2基以上有する化合物の縮合物としては特に限定されず、例えば、通常タンニン酸と呼ばれる植物界に広く分布するポリフェノール化合物等を挙げることができる。タンニン酸は、広く植物界に分布する多数のフェノール性水酸基を有する複雑な構造の芳香族化合物の総称である。前記タンニン酸は、加水分解性タンニン酸でも縮合型タンニン酸でもよい。前記タンニン酸としては特に限定されず、例えば、ハマメリタンニン、カキタンニン、チャタンニン、五倍子タンニン、没食子タンニン、ミロバランタンニン、ジビジビタンニン、アルガロビラタンニン、バロニアタンニン、カテキンタンニン等を挙げることができる。前記ポリフェノール化合物は1種で使用しても良く、2種以上を併用してもよい。前記ポリフェノール化合物は、有機樹脂A100質量部に対し、1~100質量部含有することが好ましい。1質量部未満ではポリフェノール化合物の量が不十分であるため、十分な塗膜密着性が得られなかったり、その結果、加工部耐食性が不十分となる可能性がある。100質量部を超えると塗膜中のポリフェノール化合物の量が多すぎて、加工時の塗膜密着性、塗膜追従性や加工部耐食性が低下したり、塗装用組成物の安定性を低下させることがある。水系および有機溶剤系塗装用組成物の場合、前記有機樹脂Aは、防錆剤として、リン酸およびヘキサフルオロ金属酸からなる群より選択される1種または2種以上を含有することが好ましい。このリン酸とヘキサフルオロ金属酸は、それぞれ単独で用いてもよいし、併用してもよい。これらの酸は、金属表面をエッチングにより活性化し、前記シランカップリング剤sや前記ポリフェノール化合物の金属面への作用を促進させる。また、リン酸は、前記作用のほかに、金属表面にリン酸塩層を形成して不働態化する作用を持つため、耐食性を向上させる。また、ヘキサフルオロ金属酸は、前記作用のほかに、塗膜を形成する金属表面に、ヘキサフルオロ金属酸から供給される金属の酸化物を含む安定な薄膜を形成でき、その結果、耐食性を向上させる。本発明で用いることができるリン酸には特に制限はなく、例えば、オルトリン酸、ポリリン酸オルトリン酸の重合度6までの直鎖状重合体の単体、またはこれらの2種以上の混合物、メタリン酸オルトリン酸の重合度3~6までの環状重合体の単体、またはこれらの2種以上の混合物を挙げることができる。前記リン酸は1種で用いてもよく、2種以上を併用してもよい。重合度が2より大きなポリリン酸は、幾つかの重合度のポリリン酸の混合物として工業的に容易に得られるため、本発明では、このような混合物を用いるのがよい。本発明で用いることができるヘキサフルオロ金属酸にも特に制限はなく、例えば、ヘキサフルオロリン酸、ヘキサフルオロチタン酸、ヘキサフルオロジルコン酸、ヘキサフルオロけい酸、ヘキサフルオロニオブ酸、ヘキサフルオロアンチモン酸やそれらのアンモニウム塩、カリウム塩、ナトリウム塩、カルシウム塩、マグネシウム塩等が挙げられる。ヘキサフルオロ金属酸は、前記のように、金属表面に金属酸化物を含む安定な薄膜を形成するが、そのような効果をもたらすには、金属としてTi、Si、Zr、Nbの中からなる群より選択される1種または2種以上の元素を含むものが好ましい。前記ヘキサフルオロ金属酸は、1種で用いてもよく、2種以上を併用してもよい。リン酸およびヘキサフルオロ金属酸からなる群より選択される1種または2種以上は、有機樹脂A100質量部に対し、0.1~100質量部含有することが好ましい。0.1質量部未満ではこれらの酸による作用が不十分であるため、耐食性が低下することがある。100質量部を超えると塗膜が脆くなり、塗膜凝集破壊により加工時の塗膜密着性や塗膜追従性が低下することがある。水系および有機溶剤系塗装用組成物の場合、前記有機樹脂Aは、防錆剤として、リン酸塩化合物を含有することが好ましい。このリン酸塩化合物を配合することにより、塗膜形成時に、金属表面に難溶性のリン酸塩薄膜を形成できる。即ち、リン酸塩のリン酸イオンにより金属が溶解すると、金属表面でpHが上昇し、その結果、リン酸塩の沈殿薄膜が形成され、耐食性が向上する。本発明で用いることができるリン酸塩化合物には、特に制限はなく、例えば、オルトリン酸、ポリリン酸オルトリン酸の重合度6までの直鎖状重合体の単体、またはこれらの2種以上の混合物、メタリン酸オルトリン酸の重合度3~6までの環状重合体の単体、またはこれらの2種以上の混合物などの金属塩、フィチン酸、ホスホン酸亜リン酸、ホスフィン酸次亜リン酸などの有機金属塩が挙げられる。カチオン種としては特に制限はなく、例えば、Cu、Co、Fe、Mn、Sn、V、Mg、Ba、Al、Ca、Sr、Nb、Y、NiおよびZn等が挙げられるが、Mg、Mn、Al、Ca、Niを用いるのが好ましい。前記リン酸塩化合物は、1種で用いてもよく、2種以上を併用してもよい。前記リン酸塩化合物は、有機樹脂A100質量部に対し、0.1~100質量部含有することが好ましい。0.1質量部未満ではリン酸塩化合物の作用が不十分なため、耐食性が低下することがある。100質量部を超えると塗膜が脆くなり、塗膜凝集破壊により加工時の塗膜密着性や塗膜追従性が低下することがある。水系および有機溶剤系塗装用組成物の場合、前記有機樹脂Aは、防錆剤として、Si、Ti、Al、Zrからなる群より選択される少なくとも1種の金属元素からなる金属酸化物微粒子を含有することが好ましい。この金属酸化物微粒子を配合することにより、耐食性をより高めることができる。本発明で用いることができる前記金属酸化物微粒子としては、例えば、シリカ微粒子、アルミナ微粒子、チタニア微粒子、ジルコニア微粒子等を挙げることができ、体積平均径が1~300nm程度のものが好適である。これらは単独で用いてもよく、2種以上を併用してもよい。これらのうち、シリカ微粒子は、塗膜の耐食性向上および強靭化の両方が必要な場合に添加する。シリカ微粒子としては特に制限なく、塗膜が薄膜であることから、一次粒子径が3~50nmのコロイダルシリカ、ヒュームドシリカ等のシリカ微粒子であることが好ましい。前記金属酸化物微粒子は、有機樹脂A100質量部に対し、1~100質量部含有することが好ましい。1質量部未満では金属酸化物微粒子の量が不十分であるため、耐食性を高める効果が得られないことがある。100質量部を超えると塗膜が脆くなり、塗膜凝集破壊により加工時の塗膜密着性や塗膜追従性が低下することがある。前記の各種防錆剤は、塗装用組成物βに適量を予め溶解、あるいは分散安定化させ、塗膜α中の有機樹脂Aに導入するのが好ましい。<着色顔料>前記塗膜αには、着色顔料を更に含有することができる。着色顔料の種類としては特に限定されず、無機着色顔料としては、例えば、二酸化チタン粉、アルミナ粉、ベネチアンレッドやバーントシェンナ等の酸化鉄粉、酸化鉛粉、カーボンブラック、グラファイト粉、コールダスト、タルク粉、カドミウムイエロー、カドミウムレッド、クロムイエロー、コバルトイエロー、コバルトブルー、セルリアンブルー、コバルトグリーン等を使用できる。有機着色顔料としては、例えば、フタロシアニンブルー、フタロシアニングリーン、キナクリドン、ペリレン、アンスラピリミジン、カルバゾールバイオレット、アントラピリジン、アゾオレンジ、フラバンスロンイエロー、イソインドリンイエロー、アゾイエロー、インダスロンブルー、ジブロムアンザスロンレッド、ペリレンレッド、アゾレッド、アントラキノンレッド等を使用できる。また、塗膜αに必要な色合いや光沢、風合い等の外観を与えることができるなら、例えば銅粉、錫粉、ニッケル粉、ブロンズCu-Sn系合金粉等の耐水劣化性の金属粒子を着色顔料として使用できるし、耐水性にやや劣るアルミニウム粉や亜鉛粉等も、着色顔料として用いることができる。また、アルミフレーク、マイカフレーク、板状酸化鉄、ガラスフレーク等の鱗片状光輝材、マイカ粉、金属コーティングマイカ粉、二酸化チタンコーティングマイカ粉、二酸化チタンコーティングガラス粉等の粉状光輝材も使用できる。<塗装用組成物βの調製>本発明の塗膜αを形成するのに用いる塗装用組成物βの製造方法は特に限定されないが、例えば、水中または有機溶剤中に各々の塗膜α形成成分を添加し、ディスパーで攪拌し、溶解もしくは分散する方法が挙げられる。水系塗装用組成物の場合、各々の塗膜α形成成分の溶解性、もしくは分散性を向上させるために、必要に応じて、公知の親水性溶剤等を添加してもよい。特に、水系の塗装用組成物βの場合には、前記樹脂A1、前記非酸化物セラミックス粒子Bに加えて必要に応じ、塗料の水性や塗工性を損なわない範囲で種々の水溶性または水分散性の添加剤を添加してもよい。例えば、前記の種々の防錆剤や、消泡剤、沈降防止剤、レベリング剤、湿潤分散剤等の界面活性剤、および、増粘剤、粘度調整剤等などを添加してもよい。更に、樹脂や他の有機化合物など塗装用組成物の構成成分の安定化等のために、労働安全衛生法施行令有機溶剤中毒予防規則第一章第一条で定義される有機溶剤等第1種有機溶剤、第2種有機溶剤、第3種有機溶剤、または、前記有機溶剤を、5質量を超えて含有するものに該当しないように、少量の有機溶剤を添加してもよい。本発明の塗膜αを、水系の塗装用組成物βから形成する場合、水系塗装用組成物であるため、有機溶剤系塗料に比較して表面張力が高く、基材である金属板下地処理がある場合は下地処理層や非酸化物セラミックス粒子Bへの濡れ性に劣り、基材に所定量の塗布を行う場合、均一な塗装性や粒子分散性が得られないことがある。そのような場合は、前記の湿潤分散剤や増粘剤を添加するのがよい。湿潤分散剤としては、表面張力を低下させる界面活性剤を用いることができるが、分子量が2000以上の高分子界面活性剤高分子分散剤を用いる方がよい。低分子界面活性剤は、湿気を含む樹脂塗膜中を比較的容易に移動できるため、界面活性剤の極性基に吸着した水や、その水を介して溶存酸素、溶存塩等の腐食因子を金属面に呼び込み易く、また、自らブリードアウトして、溶出し易いため、塗膜の防錆性を劣化させることが多い。一方、高分子界面活性剤は、金属、セラミックス粒子や顔料の表面に多点吸着できるため一旦吸着すると離れにくく、低濃度でも濡れ性改善に有効である。その上、分子が嵩高いため樹脂塗膜中を移動しにくく、腐食因子を金属面に呼び込みにくい。前記<有機樹脂A>の項にて、有機樹脂Aへの添加を推奨しているアクリル樹脂の一部には、このような高分子界面活性剤の機能があり、水系塗料中で、非酸化物セラミックス粒子Bや着色顔料等の沈降を抑止し、かつ均一に分散させる効果がある。増粘剤は、基材表面のはじき箇所に対して湿潤分散剤だけでは十分な表面被覆性が得られない場合、または、水系塗装用組成物の粘度が低すぎて必要な塗膜厚が確保されない場合の対策として添加することがある。分子量が数千~数万のものが多く、顔料等の表面に多点吸着し、増粘剤自身は互いに会合して弱い網目構造を形成し、塗装用組成物の粘度を高める。水系塗装用組成物βが高比重の非酸化物セラミックス粒子や着色顔料等を含む場合、必要に応じ、塗料にチクソトロピックな性質揺変性を付与できる粘度調整剤を添加するのがよい。前記増粘剤の場合と同様に、水系塗料中で顔料等の表面に多点吸着し、網目構造を作る。このような粘度調整剤の分子量は数十万~数百万で非常に高いため、水系塗料中で大きな降伏値を持つ強固な網目構造を作り、従って、塗料は低剪断速度では変形しにくく、高粘度である。一方、降伏値を上回る大きな剪断応力が塗料に加われば、網目構造が崩壊して粘度が急激に下がる。従って、粘度調整剤を添加すれば、水系塗装用組成物がほぼ静止状態を保つ保管時や運送時には、塗装用組成物の粘度を高めて重質顔料類の沈降を抑止し、一方、塗装工場で配管内を流動する時や、基材への塗装時等、高い剪断応力高剪断速度が加わる際には塗料粘度を下げて流動し易くする。有機溶剤系の塗装用組成物βの場合には、有機溶剤に樹脂を溶解させた塗装用組成物は比較的粘度が高く、かつ、粘度を調整しやすい。そのため、塗装用組成物粘度を、顔料沈降抑制に有利とされる100mPas以上に容易にかつ安定的に保持することができる。また、導電性材料として用いる非酸化物セラミックスは表面に疎水性部位も持つ物質であることから、一般的に、有機溶剤系の塗装用組成物への分散も容易であり、塗工時に塗装用組成物中の非酸化物セラミックス粒子が沈降することなく塗装できるため、好適である。塗膜を形成する有機溶剤系の塗装用組成物βの粘度が、100~2000mPasである塗装用組成物をロールコーターまたはカーテンコーターにて金属板上に塗布した後に乾燥焼付けすると、非酸化物セラミックス粒子が沈降しにくく、より好適である。塗料粘度が100mPas未満であると、非酸化物セラミックス粒子が沈降しやすく、2000mPasを超える場合では、粘度が高すぎて一般にリビングなどと呼ばれる塗装時の外観不良を起こす恐れがある。より好ましくは、250~1000mPasである。有機溶剤系の塗装用組成物βの粘度は、ロールコーターまたはカーテンコーターで塗布する際の塗装用組成物の温度と同じ温度でB型粘度計を用いて測定することができる。粘度調整は、使用する有機溶剤の種類、溶媒量で調整することができる。有機溶剤は、一般に公知の溶剤を用いることができるが、沸点の高い有機溶剤が好ましい。プレコート金属板の製造ラインでは、焼付け時間が短いため、沸点の低い溶剤を用いると、一般にボイリングと呼ばれる塗装欠陥が発生する恐れがある。溶剤の沸点は、120°C以上のものを用いると好ましい。これらの沸点の高い有機溶剤は、一般に公知の溶剤、例えば、シクロヘキサン、炭化水素系有機溶剤であるソルベッソなどを用いることができる。<塗膜αの形成>本発明の前記塗膜αは、<塗膜α>の項で述べたように、塗装用組成物βが水系や有機溶剤系組成物の場合は、ロールコート、グルーブロールコート、カーテンフローコート、ローラーカーテンコート、浸漬ディップ、エアナイフ絞り等の公知の塗装方法で金属板上に塗装用組成物を塗布し、その後、ウェット塗膜の水分や溶剤分を乾燥する製膜方法が好ましい。これらのうち、水系や有機溶剤系の紫外線硬化型組成物や電子線硬化型組成物の場合は、前記の塗布方法で金属板に塗布後、水分または溶剤分を乾燥し、紫外線や電子線を照射して重合させるのが好ましい。塗装用組成物βが水系または有機溶剤系の焼付硬化型組成物の場合の焼付乾燥方法について、具体的に述べる。塗装用組成物βが水系または有機溶剤系の焼付硬化型組成物の場合、焼付乾燥方法は特に制限はなく、あらかじめ金属板を加熱しておくか、塗布後に金属板を加熱するか、或いはこれらを組み合わせて乾燥を行ってもよい。加熱方法に特に制限はなく、熱風、誘導加熱、近赤外線、直火等を単独もしくは組み合わせて使用することができる。焼付乾燥温度については、塗装用組成物βが水系の焼付硬化型組成物の場合、金属板表面到達温度で120°C~250°Cであることが好ましく、150°C~230°Cであることが更に好ましく、180°C~220°Cであることが最も好ましい。到達温度が120°C未満では、塗膜硬化が不十分で、耐食性が低下する場合があり、250°C超であると、焼付硬化が過剰になり、耐食性や加工性が低下する場合がある。焼付乾燥時間は1~60秒であることが好ましく、3~20秒であることが更に好ましい。1秒未満であると、焼付硬化が不十分で、耐食性が低下する場合があり、60秒を超えると、生産性が低下する場合がある。また、塗装用組成物βが有機溶剤系の焼付硬化型組成物の場合、金属板表面到達温度が180°C~260°Cであることが好ましく、210°C~250°Cであることが更に好ましい。到達温度が180°C未満では、塗膜硬化が不十分で、耐食性が低下する場合があり、260°C超であると、焼付硬化が過剰になり、耐食性や加工性が低下する場合がある。焼付乾燥時間は10~80秒であることが好ましく、40~60秒であることが更に好ましい。10秒未満であると、焼付硬化が不十分で、耐食性が低下する場合があり、80秒を超えると、生産性が低下する場合がある。次に、塗装用組成物βが、水系または有機溶剤系の紫外線硬化型組成物や電子線硬化型組成物の場合の製膜方法について具体的に述べる。これらの組成物を、前記の水系や有機溶剤系組成物の場合と同様な方法で塗布後、ウェット塗膜の水分や溶剤分を乾燥し、その後、紫外線または電子線を照射する。塗膜は、主に紫外線または電子線照射で生成するラジカルを起点に硬化製膜するため、乾燥温度は、焼付硬化型組成物の場合より低い乾燥温度でよい。乾燥工程にて、80~120°C程度の比較的低い金属表面到達温度で水分や溶剤の多くを揮発させてから紫外線または電子線照射するのが好ましい。塗膜中の紫外線硬化型樹脂を紫外線でラジカル重合し硬化する紫外線照射は、通常、大気雰囲気中、不活性ガス雰囲気中、大気と不活性ガスの混合雰囲気中等で行うが、本発明の紫外線硬化では、酸素濃度を10体積以下に調整した大気と不活性ガスの混合雰囲気や、不活性ガス雰囲気中で紫外線照射するのが好ましい。酸素はラジカル重合の禁止剤となるため、紫外線照射時の雰囲気酸素濃度が低い場合、生成ラジカルへの酸素付加による失活や架橋反応阻害が少なく、本発明に用いる紫外線硬化型組成物が、ラジカル重合や架橋を経て十分に高分子化する。そのため、非酸化物セラミックス粒子や金属板への密着性が高まり、結果として、大気雰囲気中での紫外線硬化の場合より、塗膜の耐食性が向上する。ここで用いる不活性ガスとしては、窒素ガス、炭酸ガス、アルゴンガス、およびこれらの混合ガス等を例示できる。紫外光源としては、例えば、金属蒸気放電方式の高圧水銀ランプ、メタルハライドランプ等、希ガス放電方式のキセノンランプ等、マイクロ波を用いた無電極ランプ等を用いることにより、紫外線を照射できる。本発明の塗装金属板において、紫外線硬化型の塗膜を十分に硬化でき、所望の耐食性や導電性が得られるものであれば、どのようなランプを用いてもよい。また、一般に、塗膜が受光する紫外線のピーク照度や積算光量は塗膜の硬化性を左右するが、紫外線硬化型の塗膜を十分に硬化でき、所望の耐食性が得られるものであれば、紫外線の照射条件を特に限定しない。塗装用組成物βが、電子線硬化型組成物の場合、電子線硬化には、印刷、塗装、フィルムコーティング、包装、滅菌等の分野で用いられている通常の電子線照射装置を用いることができる。これらは、高真空中で熱フィラメントから発生した熱電子に高電圧をかけて加速し、得られた電子流を不活性ガス雰囲気中に取り出し、重合性物質に照射するものである。本発明の塗装金属板において、電子線硬化型の塗膜を十分に硬化でき、所望の耐食性や導電性が得られるものであれば、どのような装置を用いてもよい。また、一般に、塗膜が吸収する電子線の加速電圧は、電子線が塗膜を浸透する深さを左右し、吸収線量は重合速度塗膜の硬化性を左右するが、電子線硬化型の塗膜を十分に硬化でき、所望の耐食性が得られるものであれば、電子線の照射条件を特に限定しない。ただし、電子線によるラジカル重合の場合、微量の酸素が存在しても、生成ラジカルへの酸素付加による失活や架橋反応阻害が生じ、硬化が不十分になるため、酸素濃度が500ppm以下の不活性ガス雰囲気中で電子線照射するのが好ましい。ここで用いる不活性ガスとしては、窒素ガス、炭酸ガス、アルゴンガス、およびこれらの混合ガス等を例示できる。以下、水系塗装用組成物を用いた実施例により本発明を具体的に説明する。1.塗装用金属板以下の亜鉛系めっき鋼板M1~M4を準備し、水系脱脂剤日本パーカライジング株製FC-4480の水溶液に浸漬して表面を脱脂した後、水洗、乾燥して塗装用の金属板とした。M1:電気亜鉛めっき鋼板新日本製鐵株製ジンコート、板厚0.8mm、めっき厚約2.8μmM2:電気Zn-Ni合金めっき鋼板新日本製鐵株製ジンクライト、板厚0.8mm、めっき厚約2.8μmM3:溶融亜鉛めっき鋼板新日本製鐵株製シルバージンク、板厚0.8mm、めっき厚約7μmM4:溶融Zn-11Al-3Mg-0.2Si合金めっき鋼板新日本製鐵株製スーパーダイマ、板厚0.8mm、めっき厚約6μm2.水系塗装用組成物水系塗装用組成物の調製のため、まず、樹脂A1、非酸化物セラミックス粒子B、硬化剤C、シランカップリング剤s、防錆剤、着色顔料、粘度調整剤を準備した。1樹脂A1樹脂A11~A13、A19を合成し、また、市販樹脂A16、A17を準備した。これらはいずれも本発明に用いる樹脂である。A11:カルボキシル基含有ポリエステル系ウレタン樹脂水分散液製造例1で合成[製造例1]攪拌装置、還流冷却器、窒素ガス導入管および温度計、サーモスタットを備えた10Lの反応容器に、2,2-ジメチロールブタン酸1628gとε-カプロラクトン3872gとを仕込み、触媒としての塩化第一錫27.5mgを添加して、反応容器内の温度を120°Cに保持し、3時間反応させた。これにより、水酸基価225.5mgKOH/g、酸価114.6mgKOH/gの液状のカルボキシル基含有ポリエステルジオールa11を得た。次に、攪拌装置、還流冷却器、窒素ガス導入管および温度計、サーモスタットを備えた2Lの反応容器に、2,4-トリレンジイソシアネート149.9gとアセトン140.0gとを仕込み、窒素気流下で攪拌しながら、前記カルボキシル基含有ポリエステルジオールa11124.6g、数平均分子量1000のポリカプロラクトンジオールダイセル化学工業株製PLACCEL210273.1gおよび1,4-ブタンジオール12.4gを加えた。反応容器内の温度を60°Cに4時間保持してウレタン化反応を進行させ、NCO基末端ウレタンプレポリマーを調製した。このウレタンプレポリマー168.3gを攪拌しながら、トリエチルアミン6.1gを添加したイオン交換水230gを添加し、さらにヘキサメチレンジアミン1.67gを添加したイオン交換水230gを添加した。次いで、減圧下、60°Cにて3時間かけてアセトンを溜去し、固形分濃度35、酸価24.6mgKOH/g固形分換算のカルボキシル基含有ポリエステル系ウレタン樹脂水分散液A11を得た。A12:スルホン酸基含有ポリエステル系ウレタン樹脂水分散液製造例2で合成[製造例2]攪拌装置、還流冷却器、窒素ガス導入管および温度計、サーモスタットを備えた耐圧反応容器に、窒素気流下で攪拌しながら、アジピン酸1100gと3メチル-1,5-ペンタンジオール900gと、テトラブチルチタネート0.5gとを仕込み、反応容器内の温度を170°Cに保持し、酸価が0.3mgKOH/g以下になるまで反応させた。次に、180°C、5kPa以下の減圧条件下で2時間反応を行い、水酸基価112mgKOH/g、酸価0.2mgKOH/gのポリエステルを得た。次に、上記反応容器と同じ装置の付いた別の反応容器に、このポリエステルポリオール500g、5-スルホナトリウムイソフタル酸ジメチル134gとテトラブチルチタネート2gを仕込み、上記と同じようにして、窒素気流下で攪拌しながら、反応容器内の温度を180°Cに保持してエステル化反応を行い、最終的に分子量2117、水酸基価53mgKOH/g、酸価0.3mgKOH/gのスルホン酸基含有ポリエステルa12を得た。前記スルホン酸基含有ポリエステルa12280g、ポリブチレンアジペート200g、1,4-ブタンジオール35g、ヘキサメチレンジイソシアネート118gおよびメチルエチルケトン400gを、攪拌装置、還流冷却器、窒素ガス導入管および温度計、サーモスタットを備えた反応容器に窒素気流下で仕込み、攪拌しながら液温を75°Cに保持してウレタン化反応を行い、NCO含有率が1のウレタンプレポリマーを得た。続いて、上記反応容器中の温度を40°Cに下げて、十分攪拌しながらイオン交換水955gを均一に滴下し、転相乳化を行った。次に、内部温度を室温に下げて、アジピン酸ヒドラジド13gとイオン交換水110gとを混合したアジピン酸ヒドラジド水溶液を添加してアミン伸長を行った。若干の減圧下、60°Cにて溶剤を溜去した後、イオン交換水を追加し、固形分濃度35、酸価11mgKOH/g固形分換算のスルホン酸基含有ポリエステル系ウレタン樹脂水分散液A12を得た。A13:水酸基を導入したカルボキシル基含有ポリエステル樹脂水溶液製造例3で合成[製造例3]攪拌装置、還流冷却器、窒素ガス導入管および温度計、サーモスタットを備えた耐圧反応容器に、トリメチロールプロパン174g、ネオペンチルグリコール327g、アジピン酸352g、イソフタル酸109gおよび1,2-シクロヘキサンジカルボン酸無水物101gを仕込み、160°Cから230°Cまで3時間かけて昇温させた後、生成した縮合水を水分離器により留去させながら230°Cで保持し、酸価が3mgKOH/g以下となるまで反応させた。この反応生成物に、無水トリメリット酸59gを添加し、170°Cで30分間付加反応を行った後、50°C以下に冷却し、2-ジメチルアミノエタノールを酸基に対して当量添加し中和してから、脱イオン交換水を徐々に添加することにより、固形分濃度45、酸価35mgKOH/g、水酸基価128mgKOH/g、重量平均分子量13,000の水酸基を導入したカルボキシル基含有ポリエステル樹脂水溶液A13を得た。A19:スルホン酸基含有ポリエステル樹脂水分散液製造例4で合成[製造例4]攪拌装置、還流冷却器、窒素ガス導入管および温度計、サーモスタットを備えた耐圧反応容器に、窒素気流下で攪拌しながら、テレフタル酸199gとイソフタル酸232gとアジピン酸199g、5-スルホナトリウムイソフタル酸33g、エチレングリコール312gと2,2-ジメチル-1,3-プロパンジオール125gと1,5-ペンタンジオール187g、テトラブチルチタネート0.41gとを仕込み、反応容器内の温度を160°Cから230°Cまで4時間かけて昇温し、エステル化反応を行った。次いで、容器内を20分かけて徐々に5mmHgまで減圧し、更に0.3mmHg以下で、260°Cにて40分間重縮合反応を行った。得られた共重合ポリエステル樹脂100gに、ブチルセロソルブ20g、メチルエチルケトン42gを添加した後、80°Cで2時間攪拌溶解を行い、更に213gのイオン交換水を添加し、水分散を行った。その後、加熱しながら溶剤を留去し、固形分濃度30のスルホン酸基含有ポリエステル樹脂水分散液A19を得た。A16:カルボキシル基、ウレア基含有ポリウレタン樹脂水分散液三井化学ポリウレタン株製タケラックWS-5000A17:アクリル樹脂水分散液DIC株製ボンコートR-3380-E2A1以外の樹脂比較例A15:ノニオン性ポリエーテル系ウレタン樹脂水分散液DIC株製ボンディック1520A18:アミノ基含有エポキシ樹脂水溶液株ADEKA製アデカレジンEM-07183非酸化物セラミックス粒子B市販の微粒子試薬を用いた。電気抵抗率は、各微粒子から長さ80mm、幅50mm、厚さ2~4mmの焼結板を作成し、三菱化学株製の抵抗率計ロレスタEPMCP-T360型とASPプローブを用いた4端子4探針法、定電流印加方式で、JISK7194に準拠して25°Cで測定した。体積平均径は、ベックマンコールター株製Multisizer3コールター原理による精密粒度分布測定装置を用いて測定した。BC:B4C微粒子添川理化学株製、体積平均径2.2μm、電気抵抗率0.7×10-6ΩcmTiN:TiN微粒子和光純薬工業株製、体積平均径1.6μm、電気抵抗率20×10-6ΩcmTiB:TiB2微粒子株高純度化研究所製TII11PB、体積平均径2.9μm、電気抵抗率30×10-6ΩcmVC:VC微粒子和光純薬工業株製、体積平均径2.3μm、電気抵抗率140×10-6ΩcmZrB:ZrB2微粒子和光純薬工業株製、体積平均径2.2μm、電気抵抗率70×10-6ΩcmSiC:SiC微粒子株高純度化研究所製SII01PB、体積平均径2.9μm、電気抵抗率125×10-6Ωcm4B以外の非酸化物セラミックス粒子比較例市販の微粒子試薬を用いた。電気抵抗率は、前記2と同様にして測定した。TaN:TaN微粒子添川理化学株製、体積平均径3.7μm、電気抵抗率の実測値205×10-6ΩcmBN:BN微粒子株高純度化研究所製BBI03PB、体積平均径約8μm、電気抵抗率2000×10-6Ωcm5硬化剤CC1:メラミン樹脂日本サイテックインダストリーズ株製サイメル303C2:イソシアネート化合物三井化学ポリウレタン株製タケネートWD-7256シランカップリング剤s1:3-グリシドキシプロピルトリメトキシシラン信越化学工業株製KBM-403s2:3-アミノプロピルトリメトキシシラン信越化学工業株製KBM-903s3:3-メルカプトプロピルトリメトキシシラン信越化学工業株製KBM-8037防錆剤i1:ヘキサフルオロチタン酸和光純薬工業株製、ヘキサフルオロチタン酸60水溶液i2:リン酸水素マグネシウム関東化学株製i3:シリカ微粒子日産化学工業株製スノーテックスN、アンモニアで安定化された粒子径10~20nmのシリカゾル8着色顔料p1:ZnOとCoOの固溶体株クサカベ製ピグメント品番068コバルトグリーンディープ、緑色顔料p2:亜硝酸第二コバルトカリウム株クサカベ製ピグメント品番117オーレオリンコバルトイエロー、黄色顔料p3:カーボンブラックエボニックインダストリーズ社製SpecialBlack69粘度調整剤v1:架橋型ポリアクリル酸東亜合成株製ジュンロンPW-111、未中和次に、前記の樹脂、顔料や添加剤と蒸留水とを用いて、水系塗料を調製した。樹脂A1、非酸化物セラミックス粒子、硬化剤Cについては、種々の配合比率を用いて水系塗料を調製した。本実施例にてシランカップリング剤s1、s2またはs3を用いる場合は、いずれの場合も、前記樹脂A1の不揮発分100質量部に対し5質量部となるように水系塗装用組成物に添加した。本実施例にて防錆剤i1またはi3を用いる場合は、いずれの場合も、水系塗装用組成物の不揮発分100質量部に対し10質量部となるように塗装用組成物に添加した。防錆剤i2を用いる場合は、塗装用組成物の不揮発分100質量部に対し5質量部となるように塗装用組成物に添加した。本実施例にて着色顔料p1またはp2を用いる場合は、水系塗装用組成物の不揮発分100質量部に対し20質量部となるように塗装用組成物に添加した。p3を用いる場合は、いずれの場合も、水系塗装用組成物の不揮発分100質量部に対し10質量部となるように塗装用組成物に添加した。水系塗料中に分散した非酸化物セラミックス粒子の沈降を抑止するため、本実施例のすべての水系塗装用組成物に、塗装用組成物にチクソトロピックな性質揺変性を付与できる粘度調整剤v1を添加した。水系塗装用組成物の水分と不揮発分とを含めた全体量の100質量部に対し、粘度調整剤v1を0.03~0.1質量部添加した。v1の添加量は、それぞれの塗装用組成物に剪断応力攪拌を加えた場合に適度な粘度レベルに下がるように調整した。表1~表13に、各水系塗料に含まれる樹脂A1またはA1以外の樹脂、非酸化物セラミックス粒子BまたはB以外の非酸化物セラミックス粒子、硬化剤C、シランカップリング剤s、防錆剤、着色顔料、粘度調整剤の有無や種類を示す。樹脂A1として、前記樹脂A16とA19の不揮発分質量比1:1の混合樹脂も用い、A16/A19混合物と記した表12。また、非酸化物セラミックス粒子については、樹脂不揮発分と非酸化物セラミックス粒子の総量に対する非酸化物セラミックス粒子の比率を体積で示した。硬化剤Cについては、樹脂不揮発分と硬化剤Cの総量に対する硬化剤Cの比率を質量で示した。ここで、不揮発分とは、塗料や組成物に溶媒として配合されている水や溶剤類を揮発させた後に残る成分のことを意味する。水系塗装用組成物の不揮発分濃度は、狙いの皮膜付着量や良好な塗装性を得るため、水の添加量を変えて適宜調整した。前記水系塗装用組成物を調製し各成分を均一に分散後、容器を密栓し、25°Cで2日間静置した。その後、前記の塗装用金属板にロールコーターを用いて塗布し、これを熱風炉にて金属表面到達温度200°Cで乾燥し、水冷、風乾した。また、下記の3.性能評価5非酸化物セラミックス粒子配合による塗膜の色変化での比較板とするため、前記水系塗料から非酸化物セラミックス粒子のみを抜いた水系塗装用組成物を別に調製し、前記と同様の製膜方法で、評価対象の塗装金属板と同様の塗膜厚となるように着色阻害性評価用の比較板を作成した。表1~表13に、製膜後の塗膜厚μm単位を示した。なお、前記塗膜厚は、塗装後の塗膜の剥離前後の質量差を塗膜比重で除算して算出した。塗膜比重は、塗膜構成成分の配合量と各成分の既知比重から計算した。3.性能評価前記の方法で作成した塗装金属板を用い、溶接性、表面接触抵抗、耐食性、非酸化物セラミックス粒子配合による塗膜の色変化について評価を行った。以下に、各試験と評価の方法を示す。1スポット溶接性先端径5mm、R40のCF型Cr-Cu電極を用い、加圧力1.96kN、溶接電流8kA、通電時間12サイクル/50Hzにて連続打点性の溶接試験を行い、ナゲット径が3√ttは板厚を切る直前の打点数を求めた。以下の評価点を用いてスポット溶接性の優劣を評価した。4:打点数が2000点以上3:1000点以上、2000点未満2:500点以上、1000点未満1:500点未満溶接不可:ナゲットが生成せず1点も溶接できない2アース性三菱化学株製の抵抗率計ロレスタEPMCP-T360型とESPプローブを用いた4端子4探針法、定電流印加方式で、塗装金属板上の異なる10点での接触抵抗を測定し、相加平均値をその塗装金属板の表面接触抵抗値とした。以下の評価点を用いてアース性の優劣を評価した。6:表面接触抵抗が10-4Ω未満5:10-4Ω以上、10-3Ω未満4:10-3Ω以上、10-1Ω未満3:10-1Ω以上、103Ω未満2:103Ω以上、106Ω未満1:106Ω以上3平面部耐食性前記金属板から50×100mmサイズの試験片を切り出し、板の端部をシール後、JIS-Z2371に準拠した塩水噴霧試験を行い、120時間後の白錆発生面積率を測定した。以下の評価点を用いて平面部耐食性の優劣を評価した。6:白錆発生なし5:白錆発生面積率3未満4:白錆発生面積率3以上5未満3:白錆発生面積率5以上10未満2:白錆発生面積率10以上20未満1:白錆発生面積率20以上4加工部耐食性前記金属板から50×100mmサイズの試験片を切り出し、エリクセン試験機で塗装面の裏側から7mm高さの張出し加工を行い、板の端部をシール後、JIS-Z2371に準拠した塩水噴霧試験を行い、120時間後の凸部の白錆発生面積率を測定した。以下の評価点を用いて加工部耐食性の優劣を評価した。6:凸部に白錆発生なし5:白錆発生面積率5未満4:白錆発生面積率5以上10未満3:白錆発生面積率10以上20未満2:白錆発生面積率20以上30未満1:白錆発生面積率30以上5非酸化物セラミックス粒子配合による塗膜の色変化前記塗装金属板と着色阻害性評価用の比較板前記塗装金属板の塗膜から非酸化物セラミックス粒子のみを抜いたもののそれぞれから測定片を20枚切出し、スガ試験機株製分光測色計SC-T45を用い、それぞれの測定片についてLab表色系の明度L、色度a、bを測定した。20枚の測定結果の相加平均値をその塗装金属板のL、a、b値とした。前記塗装金属板と比較板のL、a、b値から両板の色差ΔEを算出し、以下の評価点を用いて、非酸化物セラミックス粒子の配合による塗膜の色変化を評価した。6:色差ΔEが0.3未満5:0.3以上、0.6未満4:0.6以上、1.0未満3:1.0以上、2.0未満2:2.0以上、4.0未満1:4.0以上表1~表13に評価結果を併せて示す。本発明例の塗装金属板では、金属板、樹脂A1、非酸化物セラミックス粒子Bの種類に関わらず、優れた導電性と耐食性を両立できる。更に、本発明例の塗装金属板では、塗膜が着色顔料を含まない場合クリア塗膜、着色顔料を含む場合カラー塗膜に関わらず、非酸化物セラミックス粒子Bの色が塗膜色に悪影響を与えにくく、非酸化物セラミックス粒子が塗膜の外観設計を殆ど妨げないことがわかる。このような効果は、優れた導電性を保持する特定の非酸化物セラミックス粒子Bを、塗膜に少量だけ配合しているために生じる。カルボキシル基、スルホン酸基のグループをグループ1、エステル基、ウレタン基、ウレア基のグループをグループ2とすると、実施例で用いた樹脂A1の中で、樹脂A11カルボキシル基含有ポリエステル系ウレタン樹脂、A12スルホン酸基含有ポリエステル系ウレタン樹脂、A16カルボキシル基、ウレア基含有ポリウレタン樹脂、A19スルホン酸基含有ポリエステル樹脂は、グループ1から選ばれる官能基とグループ2から選ばれる官能基の両方を樹脂構造中に沢山含む。また、樹脂A1の中で、樹脂A13水酸基を導入したカルボキシル基含有ポリエステル樹脂は、グループ2から選ばれる官能基は十分に含むが、構造中に導入した水酸基の分だけカルボキシル基が減っており、従ってグループ1から選ばれる官能基は少ししか含まない。樹脂A1の中で、樹脂A17アクリル樹脂はグループ1から選ばれる官能基しか含まない。一方、樹脂A15ノニオン性ポリエーテル系ウレタン樹脂はグループ2から選ばれる官能基しか含まず、樹脂A18アミノ基含有エポキシ樹脂は、グループ1、グループ2のいずれの官能基も含まず、いずれも本発明の樹脂A1ではない。このような樹脂構造の特徴を反映して、グループ1とグループ2の両方の官能基を沢山含む樹脂A11、A12、A16、A19からなる塗膜の耐食性は、そうでない塗膜、例えば、グループ1とグループ2の両方共含まない樹脂A18からなる塗膜よりかなり優れる傾向にある。この理由は、<有機樹脂A>の項で述べたように、樹脂構造にカルボキシル基やスルホン酸基があれば、基材である金属板下地処理がある場合は下地処理層との密着性が向上して耐食性を高める効果があり、加えて、構造中に比較的高い凝集エネルギーを持つエステル基、ウレタン基、ウレア基があれば、密着性や腐食因子遮蔽性塗膜の緻密性が向上して耐食性を更に高める効果があるため、と考えられる。また、カルボキシル基またはスルホン酸基を樹脂構造中に沢山含むA11、A12、A16、A19、またはA16とA19の混合樹脂からなる塗膜は、これらの官能基を含まないA15やA18からなる塗膜より導電性が向上している。また、非酸化物セラミックス粒子Bの色は、塗膜色に悪影響を与えにくく、塗膜の外観設計を妨げにくい。<有機樹脂A>の項で述べたように、カルボキシル基やスルホン酸基は、極性の非酸化物セラミックス粒子Bの表面に吸着し、非酸化物セラミックス粒子Bどうしの凝集を防ぎ分散性を保つ効果がある。そのため、塗膜中に均一に分散した粒子Bが良好な塗膜導電性溶接性やアース性をもたらし、同時に、塗膜表面に色むらや筋むら等が生じにくく、結果として目立った色変化が抑えられると考えられる。塗装用組成物に硬化剤C、シランカップリング剤、防錆剤を、それぞれ配合すると、そうでない場合に比べ、耐食性が向上する傾向がある。電気抵抗率が185×10-6Ωcmを超える非酸化物セラミックスの粒子TaN、BNを用いた場合、得られた塗装金属板は所望の導電性を有しない。樹脂A1と非酸化物セラミックス粒子Bとの体積比が本発明の範囲を外れる場合、導電性と耐食性を両立できない。特に、非酸化物セラミックス粒子Bが多すぎる場合樹脂A1と非酸化物セラミックス粒子Bの総量に対するBの体積比が10体積を超える場合、所望の導電性は得られるが、非酸化物セラミックス粒子Bの色が塗膜色に悪影響を与えやすくなる。塗膜厚が好ましい厚み範囲より薄い場合、耐食性が低い傾向があり、厚い場合は導電性が低下する傾向がある。"